(57)【要約】【課題】  耐刷試験において、トナー比電荷量が低下せず、画質低下およびトナーの機内飛散を抑制でき、クリーニング性が良好で、印字率１％以下の低印字率で連続または間欠して多くの枚数を印字しても、印字中または印字終了直後における画像濃度の変動を抑制できるトナーを提供する。【解決手段】  トナーは、トナー粒子にケイ素元素含有酸化物微粒子および無機微粒子が外添され、トナー粒子の体積平均粒子径は、４μｍ以上８μｍ以下であり、ケイ素元素含有酸化物微粒子は、平均一次粒子径が７０ｎｍ以上１３０ｎｍ以下であり、かつ水分量が１．０重量％以下であり、トナー粒子に対するケイ素元素含有酸化物微粒子の被覆率（％）が下記式を満たす。  −０．０３１７ｘ＋５．１２≦ｙ≦−０．１５５ｘ＋２５．９  （式中、ｘはケイ素元素含有酸化物微粒子の平均一次粒子径を示し、ｙはトナー粒子に対するケイ素元素含有酸化物微粒子の被覆率（％）を示す。）【選択図】      図３
2010002873.tif 000002
【特許請求の範囲】
【請求項１】
結着樹脂および着色剤を含むトナー粒子に、ケイ素を含む酸化物微粒子であるケイ素元素含有酸化物微粒子が外添されたトナーにおいて、
ケイ素元素含有酸化物微粒子とともに、ケイ素元素含有酸化物微粒子より平均一次粒子径の小さい無機微粒子を少なくとも１種以上外添させ、
トナー粒子の体積平均粒子径は、４μｍ以上８μｍ以下であり、
ケイ素元素含有酸化物微粒子は、平均一次粒子径が７０ｎｍ以上１３０ｎｍ以下であり、かつ水分量が１．０重量％以下であり、
トナー粒子に対するケイ素元素含有酸化物微粒子の被覆率（％）が下記式（１）を満たすことを特徴とするトナー。
−０．０３１７ｘ＋５．１２≦ｙ≦−０．１５５ｘ＋２５．９…（１）
（式中、ｘはケイ素元素含有酸化物微粒子の平均一次粒子径を示し、ｙはトナー粒子に対するケイ素元素含有酸化物微粒子の被覆率（％）を示す。）
【請求項２】
ケイ素元素含有酸化物微粒子の粒度分布が単分散であることを特徴とする請求項１に記載のトナー。
【請求項３】
ケイ素元素含有酸化物微粒子は、疎水化処理が施されたものであることを特徴とする請求項１または２に記載のトナー。
【請求項４】
請求項１〜３のいずれか１つに記載のトナーを含むことを特徴とする現像剤。
【請求項５】
前記トナーとキャリアとから成る２成分現像剤であることを特徴とする請求項４に記載の現像剤。
【請求項６】
請求項４または５に記載の現像剤を用いて、像担持体に形成される潜像を現像してトナー像を形成することを特徴とする現像装置。
【請求項７】
潜像が形成される像担持体と、
像担持体に潜像を形成する潜像形成手段と、
請求項６に記載の現像装置とを備えることを特徴とする画像形成装置。
【発明の詳細な説明】
【技術分野】
【０００１】
本発明は、電子写真法および静電印刷法などにおける潜像を現像するのに用いられるトナーおよびそれを含む現像剤、前記現像剤を用いる現像装置および画像形成装置に関する。
【背景技術】
【０００２】
近年、潜像を顕像化して画像を形成する画像形成装置において高画質化が様々な角度から検討されており、具体的な動向の一つとして、解像度および鮮鋭度の向上を目的とした現像剤の改良、特にトナーの小粒子径化が進められている。しかしながら、トナーの小径化が進むにつれて転写性およびクリーニング性が低下し、画質の低下を招く傾向が見られる。
【０００３】
このような問題に対して、トナー表面に１００ｎｍ前後の外添剤をスペーサーとして添加することによって、小粒径化されたトナーの転写性およびクリーニング性の向上が図られているが、外添剤の粒子径および物性が制御されなければ、外添剤をスペーサーとして充分に機能させることはできない。
【０００４】
外添剤の粒子径に関して、具体的には、外添剤の平均一次粒子径が小さすぎると、感光体ドラムまたは転写ベルト（記録媒体への直接転写方式および中間転写ベルト方式の両方式を含む）表面とトナーとの間においてスペーサー効果が得られず、トナー付着力が高いのでクリーニング性を確保できない。これは、外添剤の粒子径が７０ｎｍ未満の場合に特に顕著となる。
【０００５】
外添剤の平均一次粒子径が大きすぎると、トナー比電荷量の低下が発生する。このような現象の原因としては、外添剤の平均一次粒子径が大きいと、大粒子径の外添剤粒子の個数が増加することになり、外添剤によってトナーとキャリアとの間のスペースが大きくなりすぎるので、トナーとキャリアとの接触障害が発生し、帯電不良を招くことが考えられる。また、外添剤の平均一次粒子径が大きくなると、トナー粒子からの外添剤の離脱量が増加するので、帯電性を確保できないことが考えられる。この現象は、外添剤の粒子径が１５０ｎｍを超えると特に顕著になる。
【０００６】
外添剤の物性に関して、具体的には、水分量を不所望に多く含む外添剤を含むトナーで耐刷試験を行うと、トナー比電荷量の低下が発生する。その結果、トナーの機内中への飛散が発生し、形成される画像の画質が低下する。この原因としては、水分量を不所望に多く含む外添剤を介して電荷がトナー表面にリークするからである。
【０００７】
このような課題を解決するために、特許文献１には、少なくともケイ素元素を含み、一次粒子径Ｒ（数平均）が３０ｎｍ〜３００ｎｍで、かつＲの粒度分布の標準偏差σがＲ／４≦σ≦Ｒの分布を持ち、かつ円形度ＳＦ１が１００〜１３０でかつ円形度ＳＦ２が１００〜１２５の実質球形の酸化物微粒子をトナー用外添剤として用いることによって、スペーサー効果を充分に発揮し、かつトナー高温保存時あるいはトナー強撹拌劣化時の添加剤の埋没を防ぎ、さらに大粒子径、中粒子径、小粒子径の酸化物微粒子の含有割合を適度にし、小粒子径粒子で流動性を確保させるとともに中粒子径、大粒子径粒子でスペーサー効果を有効に発揮させ、さらにトナーの流動性およびトナーと酸化物微粒子の親和性を向上させ、酸化物微粒子のトナーからの脱離を防いで、外添剤として本来の機能を発揮させる技術が開示されている。
【０００８】
【特許文献１】特開２００４−１０２２３６号公報
【発明の開示】
【発明が解決しようとする課題】
【０００９】
しかしながら、特許文献１においては、酸化物微粒子中に含まれる水分量については考慮されていない。特に６．０ｗｔ％を超える水分量を含む酸化物微粒子をトナーに外添させると、耐刷試験においてトナーの比電荷量が低下するので、形成される画像の画質が低下し、トナーの機内中への飛散が起こるなどの問題がある。さらに、酸化物微粒子の平均一次粒子径に対する酸化物微粒子の被覆率が規定されていないので、印字率１％以下の低印字率で連続または間欠印字などして多くの枚数を印字すると、印字中または印字終了直後に画像濃度の変動が発生するおそれがある。
【００１０】
本発明の目的は、耐刷試験において、トナー比電荷量が低下せず、画質低下およびトナーの機内飛散を抑制でき、クリーニング性が良好で、印字率１％以下の低印字率で連続または間欠して多くの枚数を印字しても、印字中または印字終了直後における画像濃度の変動を抑制できるトナー、現像剤、現像装置および画像形成装置を提供することである。
【課題を解決するための手段】
【００１１】
本発明は、結着樹脂および着色剤を含むトナー粒子に、ケイ素を含む酸化物微粒子であるケイ素元素含有酸化物微粒子が外添されたトナーにおいて、
ケイ素元素含有酸化物微粒子とともに、ケイ素元素含有酸化物微粒子より平均一次粒子径の小さい無機微粒子を少なくとも１種以上外添させ、
トナー粒子の体積平均粒子径は、４μｍ以上８μｍ以下であり、
ケイ素元素含有酸化物微粒子は、平均一次粒子径が７０ｎｍ以上１３０ｎｍ以下であり、かつ水分量が１．０重量％以下であり、
トナー粒子に対するケイ素元素含有酸化物微粒子の被覆率（％）が下記式（１）を満たすことを特徴とするトナーである。
−０．０３１７ｘ＋５．１２≦ｙ≦−０．１５５ｘ＋２５．９…（１）
（式中、ｘはケイ素元素含有酸化物微粒子の平均一次粒子径を示し、ｙはトナー粒子に対するケイ素元素含有酸化物微粒子の被覆率（％）を示す。）
【００１２】
また本発明は、ケイ素元素含有酸化物微粒子の粒度分布が単分散であることを特徴とする。
【００１３】
また本発明は、ケイ素元素含有酸化物微粒子は、疎水化処理が施されたものであることを特徴とする。
【００１４】
また本発明は、前記トナーを含むことを特徴とする現像剤である。
また本発明は、前記トナーとキャリアとから成る２成分現像剤であることを特徴とする。
【００１５】
また本発明は、前記現像剤を用いて、像担持体に形成される潜像を現像してトナー像を形成することを特徴とする現像装置である。
【００１６】
また本発明は、潜像が形成される像担持体と、
像担持体に潜像を形成する潜像形成手段と、
前記現像装置とを備えることを特徴とする画像形成装置である。
【発明の効果】
【００１７】
本発明によれば、トナーは、結着樹脂および着色剤を含むトナー粒子に、ケイ素を含む酸化物微粒子であるケイ素元素含有酸化物微粒子が外添される。さらにトナー粒子にはケイ素元素含有酸化物微粒子とともに、ケイ素元素含有酸化物微粒子より平均一次粒子径の小さい無機微粒子が少なくとも１種以上外添される。トナー粒子の体積平均粒子径は、４μｍ以上８μｍ以下であり、ケイ素元素含有酸化物微粒子は、平均一次粒子径が７０ｎｍ以上１３０ｎｍ以下であり、かつ水分量が１．０重量％以下であり、トナー粒子に対するケイ素元素含有酸化物微粒子の被覆率（％）が式（１）を満たす。
【００１８】
トナー粒子にケイ素元素が含まれる酸化物であるケイ素元素含有酸化物微粒子が外添されることによって、ケイ素元素を含まない酸化物微粒子を外添させる場合より、トナーの帯電量を適切に調整することが可能となり、トナーの帯電性が向上する。
【００１９】
ケイ素元素含有酸化物微粒子と前記無機微粒子とを併用することによって、ケイ素元素含有酸化物微粒子をトナー粒子表面に均一に分散させて外添させることができる。また、トナーの流動性を確保することができ、トナー比電荷の立ち上がりを早くでき、形成される画像の画質を安定させることができる。
【００２０】
トナー粒子の体積平均粒子径が４μｍ以上８μｍ以下であることによって、クリーニング性を確保し、解像度を良好にすることができる。トナー粒子の体積平均粒子径が４μ未満であると、粒子径が小さすぎるので、ケイ素元素含有酸化物微粒子を外添しても、クリーニング性が向上せず、クリーニング不良が起こる。トナー粒子の体積平均粒子径が８μｍを超えると、ケイ素元素含有酸化物微粒子を外添させても、クリーニング性が向上せず、粒子径が大きすぎるので解像性が低下する。
【００２１】
ケイ素元素含有酸化物微粒子の平均一次粒子径が７０ｎｍ以上１３０ｎｍ以下であることによって、像担持体または転写ベルトとトナーとの間に充分なスペーサー効果が得られ、クリーニング性を良好にすることができる。また、定着性を良好にすることができる。ケイ素元素含有酸化物微粒子の平均一次粒子径が７０ｎｍ未満であると、像担持体または転写ベルトとトナーとの間にスペーサー効果が得られず、トナーの付着力が高いのでクリーニング性を確保できない。またクリーニング性を確保するためにケイ素元素含有酸化物微粒子の添加量を増やすと、粒子径が３０ｎｍ以下のケイ素元素含有酸化物微粒子の粒子の個数が増加し、その粒子によってトナー粒子表面が必要以上に被覆され、トナー粒子中に含有されている離型剤の染み出し効果が阻害されるので、定着性が悪化するおそれがある。ケイ素元素含有酸化物微粒子の平均一次粒子径が１３０ｎｍを超えると、トナーとキャリアとの接触障害が発生して、トナー比電荷量の低下が発生するおそれがある。ケイ素元素含有酸化物微粒子の水分量が１．０重量％以下であることによって、帯電した電荷がケイ素元素含有酸化物微粒子を介してトナー表面にリークすることを防ぎ、トナー比電荷量の低下を抑制することができる。
【００２２】
前記被覆率が式（１）を満たすことによって、クリーニング性および定着性を両立することができる。被覆率が式（１）より低い場合は、ケイ素元素含有酸化物微粒子によるトナー粒子の被覆が不充分なので、像担持体および転写ベルトなどに対するクリーニング性を確保できず、また転写性の低下を招く。被覆率が式（１）より高い場合は、トナーとキャリアとの間に負帯電したケイ素元素含有酸化物微粒子が多く存在し、現像性を阻害するので、印字率１％以下の低印字率で連続または間欠して多くの枚数を印字した場合に、印字中または印字終了直後において画像濃度が変動することに対する有効な抑制効果が得られない。また、ケイ素元素含有酸化物微粒子の粒子の個数が多いので、ケイ素元素含有酸化物微粒子によってトナー粒子表面が必要以上に被覆され、トナー粒子中に含有されている離型剤の染み出し効果が阻害され、定着性の低下を招く。
【００２３】
したがって、像担持体および転写ベルトなどに対するクリーニング性および定着性を確保し、かつ耐刷試験でのトナー比電荷量の低下を抑制することができるトナーを実現することができる。このようなトナーを用いて画像を形成することによって、トナーの機内飛散を抑制でき、画質低下のない画像を安定して形成することができる。また印字率１％以下の低印字率で連続または間欠で多くの枚数を印字しても、印字中または印字終了直後における画像濃度の変動を抑え、一定の画像濃度を有する画像を安定して形成することができる。
【００２４】
また本発明によれば、ケイ素元素含有酸化物微粒子の粒度分布は単分散である。これによって、小粒径側および大粒径側のケイ素元素含有酸化物微粒子の個数がケイ素元素含有酸化物微粒子の粒度分布が複分散である場合より少なくなるので、像担持体および転写ベルトなどに対するクリーニング性および定着性を安定して確保することができ、かつ耐刷試験においてトナー比電荷量の低下を一層抑制することができる。したがって、トナーの機内飛散を抑制でき、画質の低下がなく、一定の画像濃度を有する画像をより安定して形成することができる。
【００２５】
また本発明によれば、ケイ素元素含有酸化物微粒子は疎水化処理が施されたものである。これによって、像担持体および転写ベルトなどに対するクリーニング性能を確保し、かつ高温高湿環境下および低温低湿環境下において、トナー比電荷量の変化を抑制できる。したがって、トナーの機内飛散を抑制でき、画質の低下がなく、一定の画像濃度を有する画像をより一層安定して形成することができる。
【００２６】
また本発明によれば、現像剤は、本発明のトナーを含む。これによって、トナー比電荷量の変化を抑制でき、長期の使用にわたり特性の安定した現像剤とすることができるので、良好な現像性を維持することのできる現像剤が得られる。
【００２７】
また本発明によれば、現像剤は、本発明のトナーとキャリアとからなる２成分現像剤である。本発明のトナーは、クリーニング性および定着性を両立し、かつ耐刷試験でのトナー比電荷量の低下を抑制できるので、帯電特性および現像性の良好な２成分現像剤が得られる。このような２成分現像剤を用いることによって、トナーの機内飛散よる画質低下を抑え、高画質な画像を安定して形成することができる。
【００２８】
また本発明によれば、本発明の現像装置は、本発明の現像剤を用いて潜像を現像するので、トナー比電荷量の低下による現像不良を起すことなく、感光体に高精細で高解像度のトナー像を安定して形成することができる。したがって、長期間にわたって非画像部にかぶりのない良好な画像を安定して形成することができる。
【００２９】
また本発明によれば、潜像が形成される像担持体と、像担持体に潜像を形成する潜像形成手段と、前述のように良好なトナー像を形成可能な本発明の現像装置とを備えて画像形成装置が実現される。このような画像形成装置で画像を形成することによって、クリーニング性および定着性を両立し、長期使用時にトナー比電荷量が低下することなく、かつ印字率１％以下の低印字率で連続または間欠印字などして多くの枚数を印字しても、印字中または印字終了直後における画像濃度の変動を抑制でき、画質低下のない高画質な画像を安定して形成することができる。
【発明を実施するための最良の形態】
【００３０】
本発明の第１の実施形態であるトナーは、結着樹脂および着色剤を含むトナー粒子にケイ素元素含有酸化物微粒子が外添されている。さらにトナー粒子にはケイ素元素含有酸化物微粒子とともに、ケイ素元素含有酸化物微粒子より平均一次粒子径の小さい無機微粒子が少なくとも１種以上外添されている。トナー粒子の体積平均粒子径は、４μｍ以上８μｍ以下であり、ケイ素元素含有酸化物微粒子は、平均一次粒子径が７０ｎｍ以上１３０ｎｍ以下であり、かつ水分量が１．０重量％以下であり、トナー粒子に対するケイ素元素含有酸化物微粒子の被覆率（％）が下記式（１）を満たす。
−０．０３１７ｘ＋５．１２≦ｙ≦−０．１５５ｘ＋２５．９        …（１）
（式中、ｘはケイ素元素含有酸化物微粒子の平均一次粒子径を示し、ｙはトナー粒子に対するケイ素元素含有酸化物微粒子の被覆率（％）を示す。）
【００３１】
（１）トナー粒子
本実施形態のトナーに含まれるトナー粒子は、結着樹脂、着色剤、離型剤、帯電制御剤などのトナー原料で構成される。
【００３２】
（結着樹脂）
結着樹脂としては、トナー用結着樹脂として常用されかつ溶融状態で造粒可能であれば特に制限されず、公知のものを使用でき、たとえば、ポリ塩化ビニル、ポリ酢酸ビニル、ポリエチレン、ポリプロピレン、ポリエステル、ポリアミド、スチレン系ポリマー、（メタ）アクリル樹脂、ポリビニルブチラール、シリコーン樹脂、ポリウレタン、エポキシ樹脂、フェノール樹脂、キシレン樹脂、ロジン変性樹脂、テルペン樹脂、脂肪族炭化水素樹脂、脂環式炭化水素樹脂、芳香族系石油樹脂、塩素化パラフィン、パラフィンワックスなどが挙げられる。これらの結着樹脂は１種を単独で使用できまたは２種以上を併用できる。これらの中でも、水系における湿式造粒によって粒子表面が平滑になり易いポリエステル、スチレン系ポリマー、（メタ）アクリル樹脂などが好ましい。
【００３３】
ポリエステルとしては、多価アルコールと多価カルボン酸との重縮合物が好ましい。多価アルコールとしては、たとえば、エチレングリコール、プロピレングリコール、１，３−ブタンジオール、１，４−ブタンジオール、２，３−ブタンジオール、ジエチレングリコール、１，５−ペンタンジオール、１，６−ヘキサンジオール、ネオペンチルグリコールなどの脂肪族アルコール、シクロヘキサンジメタノール、水添ビスフェノールなどの脂環式アルコール、ビスフェノールＡエチレンオキサイド付加物、ビスフェノールＡプロピレンオキサイド付加物などのビスフェノールＡアルキレンオキサイド付加物などが挙げられる。多価アルコールは１種または２種以上を使用できる。多価カルボン酸としては、たとえば、フタル酸、テレフタル酸、無水フタル酸などの芳香族カルボン酸とその酸無水物、コハク酸、アジピン酸、セバシン酸、アゼライン酸、ドデセニルコハク酸などの飽和および不飽和脂肪族カルボン酸とその酸無水物などが挙げられる。多価カルボン酸は１種または２種以上を使用できる。
【００３４】
スチレン系ポリマーとしては、スチレン系モノマーのホモポリマー、スチレン系モノマーとスチレン系モノマーに共重合可能なモノマーとのコポリマーなどが挙げられる。スチレン系モノマーとしては、たとえば、スチレン、ｏ−メチルスチレン、エチルスチレン、ｐ−メトキシスチレン、ｐ−フェニルスチレン、２，４−ジメチルスチレン、ｐ−ｎ−オクチルスチレン、ｐ−ｎ−デシルスチレン、ｐ−ｎ−ドデシルスチレンなどが挙げられる。他のモノマーとしては、たとえば、（メタ）アクリル酸メチル、（メタ）アクリル酸エチル、（メタ）アクリル酸プロピル、（メタ）アクリル酸ブチル、（メタ）アクリル酸イソブチル、（メタ）アクリル酸ｎ−オクチル、（メタ）アクリル酸ドデシル、（メタ）アクリル酸２−エチルヘキシル、（メタ）アクリル酸ステアリル、（メタ）アクリル酸フェニル、（メタ）アクリル酸ジメチルアミノエチルなどの（メタ）アクリル酸エステル類、アクリロニトリル、メタアクリルアミド、グリシジルメタアクリレート、Ｎ−メチロールアクリルアミド、Ｎ−メチロールメタアクリルアミド、２−ヒドロキシエチルアクリレートなどの（メタ）アクリル系モノマー類、ビニルメチルエーテル、ビニルエチルエーテル、ビニルイソブチルエーテルなどのビニルエーテル類、ビニルメチルケトン、ビニルヘキシルケトン、メチルイソプロペニルケトンなどのビニルケトン類、Ｎ−ビニルピロリドン、Ｎ−ビニルカルバゾール、Ｎ−ビニルインドールなどのＮ−ビニル化合物などが挙げられる。スチレン系モノマーおよびスチレン系モノマーに共重合可能なモノマーは、それぞれ１種または２種以上を使用できる。
【００３５】
（メタ）アクリル酸樹脂としては、（メタ）アクリル酸エステル類のホモポリマー、（メタ）アクリル酸エステル類と（メタ）アクリル酸エステル類に共重合可能なモノマーとのコポリマーなどが挙げられる。（メタ）アクリル酸エステル類としては前述のものと同様のものを使用できる。（メタ）アクリル酸エステル類に共重合可能なモノマーとしては、（メタ）アクリル系モノマー類、ビニルエーテル類、ビニルケトン類、Ｎ−ビニル化合物などが挙げられる。これらは前述のものと同様のものを使用できる。
【００３６】
なお、結着樹脂の主鎖または側鎖にカルボキシル基、スルホン酸基などの親水性基を結合させ、水中での自己分散性を付与した結着樹脂を用いることもできる。
【００３７】
（着色剤）
着色剤としては、たとえば、黒色系顔料、有彩色系顔料などを使用できる。黒色系顔料としては、たとえば、カーボンブラック、酸化銅、二酸化マンガン、活性炭、非磁性フェライト、磁性フェライト、マグネタイトなどの黒色系無機顔料、アニリンブラックなどの黒色系有機顔料などが挙げられる。
【００３８】
有彩色系顔料としては、たとえば、黄鉛、亜鉛鉛、カドミウムイエロー、黄色酸化鉄、ミネラルファストイエロー、ニッケルチタンイエロー、ネーブルイエローなどの黄色系無機顔料、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキなどの黄色系有機顔料、赤色黄鉛、モリブデンオレンジなどの橙色系無機顔料、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫなどの橙色系有機顔料、ベンガラ、カドミウムレッド、鉛丹、硫化水銀、カドミウムなどの赤色系無機顔料、パーマネントレッド４Ｒ、リソールレッド、ピラゾロンレッド、ウォッチングレッド、カルシウム塩、レーキレッドＣ、レーキレッドＤ、ブリリアントカーミン６Ｂ、エオシンレーキ、ローダミンレーキＢ、アリザリンレーキ、ブリリアントカーミン３Ｂなどの赤色系有機顔料、マンガン紫などの紫色系無機顔料、ファストバイオレットＢ、メチルバイオレットレーキなどの紫色系有機顔料、紺青、コバルトブルーなどの青色系無機顔料、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣなどの青色系有機顔料、クロムグリーン、酸化クロムなどの緑色系無機顔料、ピグメントグリーンＢ、マイカライトグリーンレーキ、ファイナルイエローグリーンＧなどの緑色系有機顔料などが挙げられる。
【００３９】
着色剤は１種または２種以上を使用できる。同色系の着色剤を２種以上用いてもよく、異色系のものを混合して用いても良い。着色剤の含有量は、好ましくはトナー粒子全量の１〜２０重量％、さらに好ましくはトナー粒子全量の０．２〜１０重量％である。
【００４０】
着色剤は、マスターバッチとして使用されることが好ましい。着色剤のマスターバッチは、たとえば、合成樹脂の溶融物と着色剤とを混練することによって製造することができる。合成樹脂としては、トナーの結着樹脂と同種の樹脂またはトナーの結着樹脂に対して良好な相溶性を有する樹脂が使用される。合成樹脂と着色剤との使用割合は特に制限されないけれども、好ましくは合成樹脂１００重量部に対して３０重量部以上１００重量部以下である。マスターバッチは、たとえば粒子径２〜３ｍｍ程度に造粒されて用いられる。
【００４１】
（離型剤）
離型剤としては、この分野で常用されるものを使用でき、たとえば、パラフィンワックスとその誘導体、マイクロクリスタリンワックスとその誘導体などの石油系ワックス、フィッシャートロプシュワックスとその誘導体、ポリオレフィンワックスとその誘導体、低分子量ポリプロピリンワックスとその誘導体、ポリオレフィン系重合体ワックス（低分子量ポリエチレンワックスなど）とその誘導体などの炭化水素系合成ワックス、カルナバワックスとその誘導体、ライスワックスとその誘導体、キャンデリラワックスとその誘導体、木蝋などの植物系ワックス、蜜蝋、鯨蝋などの動物系ワックス、脂肪酸アミド、フェノール脂肪酸エステルなどの油脂系合成ワックス、長鎖カルボン酸とその誘導体、長鎖アルコールとその誘導体、シリコーン系重合体、高級脂肪酸などが挙げられる。なお、誘導体には、酸化物、ビニル系モノマーとワックスとのブロック共重合物、ビニル系モノマーとワックスとのグラフト変性物などが含まれる。ワックスの使用量は特に制限されず広い範囲から適宜選択できるけれども、好ましくは、トナー粒子全量の０．２〜２０重量％である。
【００４２】
（帯電制御剤）
帯電制御剤としては、たとえば、含金属アゾ染料（クロム・アゾ錯体染料、鉄アゾ錯体染料、コバルト・アゾ錯体染料など）、銅フタロシアニン染料、サリチル酸とそのアルキル誘導体の金属（クロム、亜鉛、アルミニウム、硼素など）錯体およびその塩、ナフトール酸とその誘導体の金属（クロム、亜鉛、アルミニウム、硼素など）錯体およびその塩、ベンジル酸とその誘導体の金属（クロム、亜鉛、アルミニウム、硼素など）錯体およびその塩、長鎖アルキルカルボン酸塩、長鎖アルキルスルホン酸塩などの負帯電性トナー用帯電制御剤、ニグロシン染料とその誘導体、ベンゾグアナミン、トリフェニルメタン誘導体、４級アンモニウム塩、４級ホスフォニウム塩、４級ピリジニウム塩、グアニジン塩、アミジン塩、含窒素官能基を有するモノマー〔Ｎ，Ｎ−ジメチルアミノメチル（メタ）アクリレート、Ｎ，Ｎ−ジメチルアミノエチル（メタ）アクリレート、Ｎ，Ｎ−ジエチルアミノエチル（メタ）アクリレートなどのＮ，Ｎ−ジアルキルアミノアルキル（メタ）アクリレート類、Ｎ，Ｎ−ジメチルアミノエチル（メタ）アクリルアミド、Ｎ，Ｎ−ジメチルアミノプロピル（メタ）アクリルアミドなどのＮ，Ｎ−ジアルキルアミノアルキル（メタ）アクリルアミド類など〕のラジカル重合性共重合体などが挙げられる。帯電制御剤は１種または２種以上を使用できる。帯電制御剤の含有量は好ましくはトナー粒子全量の０．１〜５．０重量％である。
【００４３】
本実施形態において、トナー粒子の体積平均粒子径は４μｍ以上８μｍ以下である。トナー粒子の体積平均粒子径が４μｍ以上８μｍ以下であることによって、クリーニング性を確保し、解像度を良好にすることができる。トナー粒子の体積平均粒子径が４μ未満であると、粒子径が小さすぎるので、ケイ素元素含有酸化物微粒子を外添しても、クリーニング性が向上せず、クリーニング不良が起こる。トナー粒子の体積平均粒子径が８μｍを超えると、ケイ素元素含有酸化物微粒子を外添させても、クリーニング性が向上せず、粒子径が大きすぎるので解像性が低下する。
【００４４】
ここで、トナー粒子の体積平均粒子径は、たとえば粒度分布測定装置（商品名：Ｍｕｌｔｉｓｉｚｅｒ２、ベックマン・コールター株式会社製）を用いて測定を行い、トナー粒子の体積粒度分布から算出できる。
【００４５】
トナー粒子の真比重は、１．１５以上１．２４以下の範囲内が好ましい。なお、前記被覆率を算出する場合、トナー粒子の真比重は小数点以下第２位を四捨五入し、１.２として算出する。
【００４６】
（トナー粒子の製造方法）
トナー粒子の製造方法は特に制限されず、公知の製造方法によって得ることができ、たとえば、溶融混練粉砕法によって製造できる。溶融混練粉砕法によれば、結着樹脂、着色剤、離型剤、電荷制御剤、その他の添加材などのそれぞれ所定量を乾式混合し、得られる混合物を溶融混練し、得られる溶融混練物を冷却して固化させ、得られる固化物を機械的に粉砕することによって製造できる。
【００４７】
乾式混合に用いられる混合機としては、たとえば、ヘンシェルミキサ（商品名、三井鉱山株式会社製）、スーパーミキサ（商品名、株式会社カワタ製）、メカノミル（商品名、岡田精工株式会社製）などのヘンシェルタイプの混合装置、オングミル（商品名、ホソカワミクロン株式会社製）、ハイブリダイゼーションシステム（商品名、株式会社奈良機械製作所製）、コスモシステム（商品名、川崎重工業株式会社製）などが挙げられる。
【００４８】
混練は、攪拌下に結着樹脂の溶融温度以上の温度（通常は８０〜２００℃程度、好ましくは１００〜１５０℃程度）に加熱しながら行われる。混練機として、たとえば、二軸押し出し機、三本ロール、ラボブラストミルなどの一般的な混練機を使用できる。さらに具体的には、たとえば、ＴＥＭ−１００Ｂ（商品名、東芝機械株式会社製）、ＰＣＭ−６５／８７（商品名、株式会社池貝製）などの１軸もしくは２軸の押出機、ニーデックス（商品名、三井鉱山株式会社製）などのオープンロール方式のものが挙げられる。これらの中でも、オープンロール方式のものが好ましい。
【００４９】
溶融混練物を冷却して得られる固化物の粉砕には、カッターミル、フェザーミルまたはジェットミルなどが用いられる。たとえば、固化物をカッターミルで粗粉砕した後、ジェットミルで粉砕することによって、所望の体積平均粒子径を有するトナー粒子が得られる。
【００５０】
また、トナー粒子は、溶融混練物の固化物を粗粉砕し、得られる粗粉砕物を水性スラリー化し、得られる水性スラリーを高圧ホモジナイザで処理して微粒化し、得られる微粒を水性媒体中で加熱して凝集および溶融させることによっても製造できる。溶融混練物の固化物の粗粉砕は、たとえば、ジェットミル、ハンドミルなどを用いて行われる。
【００５１】
具体的には、粗粉砕によって、１００μｍ〜３ｍｍ程度の粒子径を有する粗粉を得る。粗粉を水に分散させて、水性スラリーを調製する。粗粉を水に分散させるに際しては、たとえば、ドデシルベンゼンスルホン酸ナトリウムなどの分散剤の適量を水に溶解させておくことによって、粗粉が均一に分散した水性スラリーが得られる。この水性スラリーを高圧ホモジナイザで処理することによって、水性スラリー中の粗粉が微粒化され、体積平均粒子径０．４〜１．０μｍ程度の微粒を含む水性スラリーが得られる。この水性スラリーを加熱し、微粒を凝集させ、微粒同士を溶融させて結合することによって、所望の体積平均粒子径および平均円形度を有するトナー粒子が得られる。体積平均粒子径および平均円形度は、たとえば、微粒の水性スラリーの加熱温度および加熱時間を適宜選択することによって、所望の値にすることができる。加熱温度は、結着樹脂の軟化点以上、結着樹脂の熱分解温度未満の温度範囲から適宜選択される。加熱時間が同じである場合には、通常は、加熱温度が高いほど、得られるトナーの体積平均粒子径は大きくなる。
【００５２】
高圧ホモジナイザとしては、市販品が知られる。高圧ホモジナイザの市販品としては、たとえば、マイクロフルイダイザー（商品名、マイクロフルディクス（Ｍｉｃｒｏｆｌｕｉｄｉｃｓ）社製）、ナノマイザー（商品名、ナノマイザー社製）、アルティマイザー（商品名、株式会社スギノマシン製）などのチャンバ式高圧ホモジナイザ、高圧ホモジナイザ（商品名、ラニー（Ｒａｎｎｉｅ）社製）、高圧ホモジナイザ（商品名、三丸機械工業株式会社製）、高圧ホモゲナイザ（商品名、株式会社イズミフードマシナリ製）、ＮＡＮＯ３０００（商品名、株式会社美粒製）などが挙げられる。
【００５３】
以上のように作製されたトナーには球形化処理が施されてもよい。球形化する手段としては衝撃式球形化装置および熱風式球形化装置が挙げられる。衝撃式球形化装置としては、市販されているものを使用することもでき、たとえば、ファカルティ（商品名、ホソカワミクロン株式会社製）、ハイブリダイゼーションシステム（商品名、株式会社奈良機械製作所製）などを用いることができる。熱風式球形化装置としては、市販されているものも使用することができ、たとえば、表面改質機メテオレインボー（商品名、日本ニューマチック工業株式会社製）などを用いることができる。
【００５４】
（２）ケイ素元素含有酸化物微粒子
本実施形態のトナーは、ケイ素元素含有酸化物微粒子を含む。ケイ素元素含有酸化物微粒子は、トナー粒子に外添する外添剤として用いられ、粉体流動性向上、摩擦帯電性向上、耐熱性、長期保存性改善、クリーニング特性改善および感光体表面磨耗特性制御などの機能を担う。
【００５５】
トナー粒子に、ケイ素元素が含まれる酸化物微粒子であるケイ素元素含有酸化物微粒子が外添されることによって、ケイ素元素を含まない酸化物微粒子を外添させる場合より、トナーの帯電量を適切に調整することが可能となり、トナーの帯電性が向上する。
【００５６】
前述のように、ケイ素元素含有酸化物微粒子の平均一次粒子径は７０ｎｍ以上１３０ｎｍ以下である。ケイ素元素含有酸化物微粒子の平均一次粒子径が７０ｎｍ以上１３０ｎｍ以下であることによって、像担持体または転写ベルトとトナーとの間に充分なスペーサー効果が得られ、クリーニング性を良好にすることができる。また、定着性を良好にすることができる。ケイ素元素含有酸化物微粒子の平均一次粒子径が７０ｎｍ未満であると、像担持体または転写ベルトとトナーとの間にスペーサー効果が得られず、トナーの付着力が高いのでクリーニング性を確保できない。また粒子径が３０ｎｍ以下のケイ素元素含有酸化物微粒子の粒子の個数が増加し、その粒子が定着性能を阻害するので、定着性が悪化するおそれがある。ケイ素元素含有酸化物微粒子の平均一次粒子径が１３０ｎｍを超えると、トナーとキャリアとの接触障害が発生して、トナー比電荷量の低下が発生するおそれがある。
【００５７】
ケイ素元素含有酸化物微粒子の平均一次粒子径は、動的光散乱を利用する粒子径分布測定装置、たとえばＤＬＳ−８００（商品名、株式会社大塚電子製）およびコールターＮ４（商品名、コールターエレクトロニクス社製）によって測定可能であるが、たとえばケイ素元素含有酸化物微粒子に疎水化処理した場合、疎水化処理後の粒子の二次凝集を解離することは困難であるため、走査型電子顕微鏡（ＳＥＭ；Scanning Electron Microscope）または透過型電子顕微鏡（ＴＥＭ；Transmission Electron Microscope）により得られる写真画像を画像解析することにより直接求めることが好ましい。
【００５８】
ケイ素元素含有酸化物微粒子は、水分量が１．０重量％以下である。ケイ素元素含有酸化物微粒子の水分量は、０．５重量％以下であることが好ましく、０．１重量％以下であることがさらに好ましい。
【００５９】
ケイ素元素含有酸化物微粒子の水分量が１．０重量％以下であることによって、帯電した電荷がケイ素元素含有酸化物微粒子を介してトナー表面にリークすることを防ぎ、トナー比電荷量の低下を抑制することができる。
【００６０】
ケイ素元素含有酸化物微粒子の水分量は、カールフィッシャー水分量測定装置（たとえば、商品名：ＣＡ−１００、三菱化学株式会社製）を用いて、１０５℃で加熱し、発生する水分量から算出する。
【００６１】
ケイ素元素含有酸化物微粒子の粒度分布は、単分散であることが好ましい。これによって、小粒径側および大粒径側のケイ素元素含有酸化物微粒子の個数がケイ素元素含有酸化物微粒子の粒度分布が複分散である場合より少なくなるので、像担持体および転写ベルトなどに対するクリーニング性および定着性を安定して確保することができ、かつ耐刷試験においてトナー比電荷量の低下を一層抑制することができる。したがって、トナーの機内飛散を抑制でき、画質の低下がなく、一定の画像濃度を有する画像をより安定して形成することができる。
【００６２】
粒度分布において小粒子径側に１つ以上のピークを有するケイ素元素含有酸化物微粒子を含む複分散であると、定着性が悪化する。粒度分布において大粒子径側に１つ以上のピークを有するケイ素元素含有酸化物微粒子を含む複分散であり、特に平均一次粒子径が１３０ｎｍ以上の大粒子径側のケイ素元素含有酸化物微粒子を含む複分散である場合は、トナー帯電不良が発生する。
【００６３】
ここで、ケイ素元素含有酸化物微粒子の粒度分布は、走査電子顕微鏡にて撮影した画像を解析することによって求める。
【００６４】
ケイ素元素含有酸化物微粒子は、真比重が２．１以上２．２以下の範囲内であることが好ましい。
【００６５】
（ケイ素元素含有酸化物微粒子の製造方法）
本実施形態のトナーに含まれるケイ素元素含有酸化物微粒子の製造方法は特に制限されず、公知の製造方法によって得ることができ、たとえば特開２００６−２０６４１３号公報に記載の方法で製造できる。
【００６６】
ケイ素元素含有酸化物微粒子は、ゾルゲル法によって製造できる。たとえば、アルコキシシランからなるゾルを加水分解・重縮合反応により、流動性を失ったゲルとし、このゲルをろ過、遠心分離後に、加熱して溶媒を蒸発除去する。
【００６７】
アルコキシシラン（珪酸エステル）は一般式Ｒ１ａＳｉ（ＯＲ２）４−ａで示され（ここで、Ｒ１，Ｒ２は炭素数１〜４の１価炭化水素基、ａは０〜４の整数）、たとえば、テトラメトキシシラン、テトラエトキシシラン、テトラプロポキシシラン、テトラブトキシシラン、メチルトリメトキシシラン、メチルトリエトキシシラン、メチルトリプロポキシシラン、メチルトリブトキシシラン、エチルトリメトキシシラン、エチルトリエトキシシラン、エチルトリプロポキシシラン、エチルトリブトキシシラン、プロピルトリメトキシシラン、プロピルトリエトキシシラン、ブチルトリメトキシシラン、ブチルトリエトキシシラン、ジメチルジメトキシシラン、ジメチルジエトキシシラン、ジメチルジプロポキシシラン、ジメチルジブトキシシラン、ジエチルジメトキシシラン、ジエチルジエトキシシラン、ジエチルジプロポキシシラン、ジエチルジブトキシシラン、ジプロピルジメトキシシラン、ジプロピルジエトキシシラン、ジブチルジメトキシシラン、ジブチルジエトキシシラン、トリメチルメトキシシラン、トリメチルエトキシシラン、トリメチルプロポキシシラン、トリメチルブトキシシラン、トリエチルメトキシシラン、トリエチルエトキシシラン、トリエチルプロポキシシラン、トリエチルブトキシシラン、トリプロピルメトキシシラン、トリプロピルエトキシシラン、トリブチルメトキシシラン、トリブチルエトキシシラン等が挙げられ、特にテトラメトキシシラン、メチルトリメトキシシランがより好ましい。
【００６８】
有機溶媒としては、たとえばメタノール、エタノール、１−プロパノール、２−メトキシエタノール、２−エトキシエタノール、１−ブタノールなどのアルコールが用いられる。
【００６９】
加水分解に用いられる触媒としては、アンモニア、尿素、モノアミンなどが挙げられる。
【００７０】
上記のようにして製造されたケイ素元素含有酸化物微粒子をバーナーなどで加熱して、水分量を１．０重量％以下にまで減少させることで、水分量が１．０重量％以下のケイ素元素含有酸化物微粒子を得ることができる。
【００７１】
ケイ素元素含有酸化物微粒子の製造方法は、上記のゾルゲル法に限定されず、ケイ素元素含有酸化物微粒子は気相法（ケイ素化合物または金属ケイ素を酸水素火炎中で燃焼して製造する方法）によっても製造できる。
【００７２】
ケイ素元素含有酸化物微粒子は、環境帯電安定性向上のため、疎水化処理されることがこのましい。これによって、像担持体および転写ベルトなどに対するクリーニング性能を確保し、かつ高温高湿環境下および低温低湿環境下において、トナー比電荷量の変化を抑制できる。したがって、トナーの機内飛散を抑制でき、画質の低下がなく、一定の画像濃度を有する画像をより一層安定して形成することができる。
【００７３】
ケイ素元素含有酸化物微粒子に疎水化処理をする場合、ケイ素元素含有酸化物微粒子をトナー粒子に外添後に、前述のような水分の加熱減量を行うと、トナー粒子が熱によって溶けてしまうので、外添前にあらかじめケイ素元素含有酸化物微粒子を加熱して水分を減少させる。
【００７４】
疎水化処理剤としてはたとえばシランカップリング剤、シリル化剤、フッ化アルキル基を有するシランカップリング剤、有機チタネート系カップリング剤、アルミニウム系のカップリング剤、シリコーンオイル、シリコーンワニスなどが挙げられる。
【００７５】
その中でも特に、表面にＲ３３ＳｉＯ１／２単位を導入して、疎水化処理することが好ましい。Ｒ３は炭素数１〜８の１価炭化水素基であり、たとえば、メチル基、エチル基、プロピル基、ブチル基、ペンチル基、ヘキシル基、ヘプチル基、オクチル基、シクロヘキシル基、フェニル基、ビニル基、アリル基等が挙げられ、特にメチル基が好ましい。
【００７６】
また、疎水化処理は、公知のシリカ微粉末の表面改質方法に従って行うこともできる。この方法では、シラザン化合物を、水の存在下において、気相、液相または固相で０〜４００℃でアルコキシシランに接触させた後、５０〜４００℃で加熱し、過剰のシラザン化合物を除去することにより行うことができる。
【００７７】
一般式Ｒ３３ＳｉＮＨＳｉＲ３３で示されるシラザン化合物としては、たとえば、ヘキサメチルジシラザン、ヘキサエチルジシラザン、ヘキサプロピルジシラザン、ヘキサブチルジシラザン、ヘキサペンチルジシラザン、ヘキサヘキシルジシラザン、ヘキサシクロヘキシルジシラザン、ヘキサフェニルジシラザン、ジビニルテトラメチルジシラザン等が挙げられ、特に改質後の疎水性とその除去の容易さからヘキサメチルジシラザンが好ましい。
【００７８】
トナー粒子およびケイ素元素含有酸化物微粒子を混合することで、ケイ素元素含有酸化物微粒子をトナー粒子に外添させ、本実施形態のトナーを得る。
【００７９】
混合は任意の方法で行えばよく、たとえばＶブレンダー、ヘンシェルミキサ、リボンブレンダー、ライカイ機などによって行うことができる。
【００８０】
ケイ素元素含有酸化物微粒子は、トナー粒子に対するケイ素元素含有酸化物微粒子の被覆率（％）が下記式（１）を満たすようにトナー粒子に外添される。
−０．０３１７ｘ＋５．１２≦ｙ≦−０．１５５ｘ＋２５．９          …（１）
（式中、ｘはケイ素元素含有酸化物微粒子の平均一次粒子径を示し、ｙはトナー粒子に対するケイ素元素含有酸化物微粒子の被覆率（％）を示す。）
【００８１】
前記被覆率（％）が式（１）を満たすことによって、クリーニング性および定着性を両立することができる。被覆率（％）が式（１）より低い場合は、ケイ素元素含有酸化物微粒子によるトナー粒子の被覆が不充分なので、像担持体および転写ベルトなどに対するクリーニング性を確保できず、また転写性の低下を招く。被覆率（％）が式（１）より高い場合は、トナーとキャリアとの間に負帯電したケイ素元素含有酸化物微粒子が多く存在し、現像性を阻害するので、印字率１％以下の低印字率で連続または間欠して多くの枚数を印字した場合に、印字中または印字終了直後において画像濃度が変動することに対する有効な抑制効果が得られない。また、ケイ素元素含有酸化物微粒子の粒子の個数が多いので、定着性の低下を招く。
【００８２】
トナー粒子に対するケイ素元素含有酸化物微粒子の被覆率（％）は、トナー粒子の表面積に対する、トナー粒子表面に存在するケイ素元素含有酸化物微粒子の表面積の比率で表わされる。前記被覆率は、トナー粒子とケイ素元素含有酸化物微粒子とを混合する前におけるトナー粒子の体積平均粒子径および真比重、ケイ素元素含有酸化物微粒子の平均一次粒子径および真比重、ならびにトナー粒子の重量に対するケイ素元素含有酸化物微粒子の重量の比率（外添剤の重量／トナー母体の重量）を下記式（３）に代入することで算出できる。
【００８３】
【数１】
2010002873.tif 000003
【００８４】
式（３）において、ｙはトナー粒子に対するケイ素元素含有酸化物微粒子の被覆率であり、Ｄはトナー粒子の体積平均粒子径（μｍ）であり、ｄはケイ素元素含有酸化物微粒子の平均一次粒子径（μｍ）であり、ρｔはトナー粒子の真比重であり、ρｉはケイ素元素含有酸化物微粒子の真比重であり、Ｃはトナー粒子の重量に対するケイ素元素含有酸化物微粒子の重量の比率（ケイ素元素含有酸化物微粒子の重量／トナー粒子の重量）である。
【００８５】
式（３）から、トナー粒子の体積平均粒子径Ｄ、ケイ素元素含有酸化物微粒子の平均一次粒子径ｄ、トナー粒子の真比重ρｔ、ケイ素元素含有酸化物微粒子の真比重ρｉが同じである場合、被覆率ｙは、トナー粒子の重量に対するケイ素元素含有酸化物微粒子の重量の比率Ｃによって変わる。
【００８６】
前記被覆率（％）を用いた式（１）は、以下のようにして求める。
粒子径の異なる数種類のトナー粒子、平均一次粒子径および水分量がそれぞれ異なる数種類のケイ素元素含有酸化物微粒子を用いてトナーを複数作製し、白抜け、解像性、転写効率、クリーニング性、帯電安定性および濃度変化を評価する。白抜け、解像性、転写効率、クリーニング性、帯電安定性および濃度変化を評価方法および評価基準は、後述の実施例に記載する。
【００８７】
白抜け、解像性、転写効率、クリーニング性、帯電安定性および画像濃度安定性の評価結果を、ｘ軸をケイ素元素含有酸化物微粒子の平均一次粒子径とし、ｙ軸を被覆率（％）としてプロットする。あるケイ素元素含有酸化物微粒子の平均一次粒子径に対する被覆率（％）の値において、白抜け、解像性、転写効率、クリーニング性、帯電安定性および画像濃度安定性の全評価項目を両立できる被覆率（％）の最小の値、２点以上を直線で結び、最小二乗法によって近似直線（Ａ）を求める。また、あるケイ素元素含有酸化物微粒子の平均一次粒子径に対する被覆率（％）の値において、白抜け、解像性、転写効率、クリーニング性、帯電安定性および画像濃度安定性の全評価項目を両立できる被覆率（％）の最大の値、２点以上を直線で結び、最小二乗法によって近似直線（Ｂ）を算出する。近似直線（Ａ）は、下記数式（Ａ）で表わされ、近似直線（Ｂ）は、下記数式（Ｂ）で表わされる。
ｙ＝−０．０３１７ｘ＋５．１２                                …（Ａ）
ｙ＝−０．１５５ｘ＋２５．９                                  …（Ｂ）
【００８８】
ｘ軸の値が７０以上１３０以下であり、近似直線（Ａ）と近似直線（Ｂ）とで囲まれる範囲では、白抜け、解像性、転写効率、クリーニング性、帯電安定性および画像濃度安定性の評価結果が非常に良好、良好または可であり、ケイ素元素含有酸化物微粒子の平均一次粒子径と被覆率（％）とをこの範囲にすればよいことがわかる。
【００８９】
以上のことから、最終的に下記式（１）が求められる。
−０．０３１７ｘ＋５．１２≦ｙ≦−０．１５５ｘ＋２５．９…（１）
（式中、ｘはケイ素元素含有酸化物微粒子の平均一次粒子径を示し、ｙはトナー粒子に対するケイ素元素含有酸化物微粒子の被覆率（％）を示す。）
【００９０】
ケイ素元素含有酸化物微粒子の添加量としては、トナーに必要な帯電量、ケイ素元素含有酸化物微粒子を添加することによる感光体の摩耗に対する影響、トナーの環境特性などを考慮して、トナー粒子１００重量部に対し０．３重量部以上３．０重量部以下が好適である。感光体ドラムおよび転写ベルト等のクリーニング性を確保し、かつ耐刷試験でのトナー比電荷量の低下を防ぐので、帯電安定性に優れる。特に小粒径側のケイ素元素含有酸化物微粒子量が低減されているので、定着性の確保ができる。
【００９１】
ケイ素元素含有酸化物微粒子の添加量が０．３重量部未満であるとクリーニング性を確保することができない。ケイ素元素含有酸化物微粒子の添加量が３．０重量部を超えると、トナーとキャリアとの間に多量のケイ素元素含有酸化物微粒子が存在することにより、接触障害が発生して帯電不良が発生するので、トナー比電荷量が低下して、トナーの機内飛散が発生する。
【００９２】
前述のように、本実施形態のトナーは、結着樹脂および着色剤を含むトナー粒子に、ケイ素を含む酸化物微粒子であるケイ素元素含有酸化物微粒子が外添され、トナー粒子の体積平均粒子径は、４μｍ以上８μｍ以下であり、ケイ素元素含有酸化物微粒子は、平均一次粒子径が７０ｎｍ以上１３０ｎｍ以下であり、かつ水分量が１．０重量％以下であり、トナー粒子に対するケイ素元素含有酸化物微粒子の被覆率（％）が式（１）を満たす。これによって、像担持体および転写ベルトなどに対するクリーニング性および定着性を確保し、かつ耐刷試験でのトナー比電荷量の低下を抑制することができるトナーを実現することができる。このようなトナーを用いて画像を形成することによって、トナーの機内飛散を抑制でき、画質低下のない画像を安定して形成することができる。また印字率１％以下の低印字率で連続または間欠で多くの枚数を印字しても、印字中または印字終了直後における画像濃度の変動を抑え、一定の画像濃度を有する画像を安定して形成することができる。
【００９３】
（３）ケイ素元素含有酸化物微粒子より平均一次粒子径の小さい無機微粒子
本実施形態のトナーには、ケイ素元素含有酸化物微粒子とともに、ケイ素元素含有酸化物微粒子より平均一次粒子径の小さい無機微粒子を少なくとも１種以上外添させる。ケイ素元素含有酸化物微粒子と前記無機微粒子とを併用することによって、ケイ素元素含有酸化物微粒子をトナー粒子表面に均一に分散させて外添させることができる。また、トナーの流動性を確保することができ、トナー比電荷の立ち上がりを早くでき、形成される画像の画質を安定させることができる。
【００９４】
無機微粒子としては、たとえば、シリカ微粉末、酸化チタン微粉末およびアルミナ微粉末などが挙げられる。これらは１種を単独で使用でき、または２種以上を併用できる。
【００９５】
無機微粒子の平均一次粒子径は、トナーに必要な帯電量、添加による感光体の摩耗に対する影響、トナーの環境特性などを考慮して、３０ｎｍ以下であることが好ましい。
【００９６】
無機微粒子の平均一次粒子径は、動的光散乱を利用する粒子径分布測定装置、たとえばＤＬＳ−８００（商品名、株式会社大塚電子製）やコールターＮ４（商品名、コールターエレクトロニクス社製）により測定可能であるが、疎水化処理後の粒子の二次凝集を解離することは困難であるため、走査型電子顕微鏡（ＳＥＭ）もしくは透過型電子顕微鏡（ＴＥＭ）により得られる写真画像を画像解析することにより直接求めることが好ましい。
【００９７】
無機微粒子にもケイ素元素含有酸化物微粒子と同様の方法で疎水化処理を行ってもよい。
【００９８】
無機微粒子の添加量としては、トナーに必要な帯電量、添加による感光体の摩耗に対する影響、トナーの環境特性などを考慮し、また流動性と定着性とを安定して両立できるようにするために、トナー粒子１００重量部に対し２重量部以下が好適である。２重量部を超えると、３０ｎｍ以下の無機微粒子の粒子数が不所望に多くなり、ケイ素元素含有酸化物微粒子および無機微粒子によってトナー粒子表面が必要以上に被覆されるので、トナー粒子中に含有されている離型剤の染み出し効果が阻害されて、定着性の低下を招くおそれがある。
【００９９】
本実施形態のトナーには、ケイ素元素含有酸化物微粒子以外にも上記微小粒子を併用することができ、その混合順序は特に制限されないけれども、ケイ素元素含有酸化物微粒子をトナー粒子表面に均一分散させるという観点から、無機微粒子を先にトナー粒子に外添した後にケイ素元素含有酸化物微粒子を外添させることが好ましい。混合は任意の方法で行えばよく、たとえばＶブレンダー、ヘンシェルミキサ、リボンブレンダー、ライカイ機などによって行うことができる。
【０１００】
２、現像剤
以上のようにして得られた本発明の第１の実施形態のトナーは、そのまま１成分現像剤として使用することができ、またキャリアと混合して２成分現像剤として使用することができる。本発明の第２の実施形態である現像剤は、本発明の第１の実施形態のトナーを含むので、トナー比電荷量の変化を抑制でき、長期の使用にわたり特性の安定した現像剤とすることができるので、良好な現像性を維持することのできる現像剤が得られる。また、本発明の第１の実施形態のトナーは、クリーニング性および定着性を両立し、かつ耐刷試験でのトナー比電荷量の低下を抑制できるので、帯電特性および現像性の良好な２成分現像剤が得られる。このような２成分現像剤を用いることによって、トナーの機内飛散よる画質低下を抑え、高画質な画像を安定して形成することができる。
【０１０１】
（キャリア）
キャリアとしては、磁性を有する粒子を使用することができる。磁性を有する粒子の具体例としては、たとえば、鉄、フェライトおよびマグネタイトなどの金属、これらの金属とアルミニウムまたは鉛などの金属との合金などが挙げられる。これらの中でも、フェライトが好ましい。
【０１０２】
また磁性を有する粒子に樹脂を被覆した樹脂被覆キャリア、または樹脂に磁性を有する粒子を分散させた樹脂分散型キャリアなどをキャリアとして用いてもよい。磁性を有する粒子を被覆する樹脂としては特に制限はないけれども、たとえば、オレフィン系樹脂、スチレン系樹脂、スチレン／アクリル系樹脂、シリコーン系樹脂、エステル系樹脂、およびフッ素含有重合体系樹脂などが挙げられる。また樹脂分散型キャリアに用いられる樹脂としても特に制限されないけれども、たとえば、スチレンアクリル樹脂、ポリエステル樹脂、フッ素系樹脂、およびフェノール樹脂などが挙げられる。
【０１０３】
キャリアの形状は、球形または扁平形状が好ましい。またキャリアの粒径は特に制限されないけれども、高画質化を考慮すると、好ましくは１０μｍ以上１００μｍ以下、さらに好ましくは２０μｍ以上５０μｍ以下である。さらにキャリアの抵抗率は、好ましくは１０８Ω・ｃｍ以上、さらに好ましくは１０１２Ω・ｃｍ以上である。キャリアの抵抗率は、キャリアを０．５０ｃｍ２の断面積を有する容器に入れてタッピングした後、容器内に詰められた粒子に１ｋｇ／ｃｍ２の荷重を掛け、荷重と底面電極との間に１０００Ｖ／ｃｍの電界が生ずる電圧を印加したときの電流値を読取ることから得られる値である。抵抗率が低いと、現像スリーブにバイアス電圧を印加した場合にキャリアに電荷が注入され、感光体にキャリア粒子が付着し易くなる。またバイアス電圧のブレークダウンが起こり易くなる。
【０１０４】
キャリアの磁化強さ（最大磁化）は、好ましくは１０ｅｍｕ／ｇ以上６０ｅｍｕ／ｇ以下、さらに好ましくは１５ｅｍｕ／ｇ以上４０ｅｍｕ／ｇ以下である。磁化強さは現像ローラの磁束密度にもよるけれども、現像ローラの一般的な磁束密度の条件下においては、１０ｅｍｕ／ｇ未満であると磁気的な束縛力が働かず、キャリア飛散の原因となるおそれがある。また磁化強さが６０ｅｍｕ／ｇを超えると、キャリアの穂立ちが高くなり過ぎる非接触現像では、像担持体と非接触状態を保つことが困難になる。また接触現像ではトナー像に掃き目が現れ易くなるおそれがある。
【０１０５】
２成分現像剤におけるトナーとキャリアとの使用割合は特に制限されず、トナーおよびキャリアの種類に応じて適宜選択できるけれども、樹脂被覆キャリア（密度５〜８ｇ／ｃｍ２）に例をとれば、現像剤中に、トナーが現像剤全量の２〜３０重量％、好ましくは２〜２０重量％含まれるように、トナーを用いればよい。また２成分現像剤において、トナーによるキャリアの被覆率は、４０〜８０％であることが好ましい。
【０１０６】
３、画像形成装置
図１は、本発明の第３の実施形態である画像形成装置１の構成を模式的に示す概略断面図である。画像形成装置１は、複写機能、プリンタ機能およびファクシミリ機能を併せ持つ複合機であり、伝達される画像情報に応じて、記録媒体にフルカラーまたはモノクロの画像を形成する。すなわち、画像形成装置１は、コピアモード（複写モード）、プリンタモードおよびＦＡＸモードという３種の印刷モードを有しており、図示しない操作部からの操作入力、パーソナルコンピュータ、携帯端末装置、情報記録記憶媒体またはメモリ装置を用いた外部機器からの印刷ジョブの受信などに応じて、図示しない制御部によって、印刷モードが選択される。
【０１０７】
画像形成装置１は、トナー像形成手段２と、中間転写手段３と、転写手段７と、定着手段４と、記録媒体供給手段５と、排出手段６とを含む。トナー像形成手段２を構成する各部材および中間転写手段３に含まれる一部の部材は、カラー画像情報に含まれるブラック（ｂ）、シアン（ｃ）、マゼンタ（ｍ）およびイエロー（ｙ）の各色の画像情報に対応するために、それぞれ４つずつ設けられる。ここでは、各色に応じて４つずつ設けられる各部材は、各色を表すアルファベットを参照符号の末尾に付して区別し、総称する場合は参照符号のみで表す。
【０１０８】
トナー像形成手段２は、像担持体である感光体ドラム１１と、帯電手段１２と、露光ユニット１３と、現像装置１４と、クリーニングユニット１５とを含む。帯電手段１２、現像装置１４およびクリーニングユニット１５は、感光体ドラム１１のまわりに、この順序で配置される。帯電手段１２は、現像装置１４およびクリーニングユニット１５よりも鉛直方向下方に配置される。帯電手段１２および露光ユニット１３は、感光体ドラム１１に潜像を形成する潜像形成手段として機能する。
【０１０９】
感光体ドラム１１は、図示しない駆動手段によって、軸線回りに回転駆動可能に支持され、図示しない、導電性基体と、導電性基体の表面に形成される感光層とを含む。導電性基体は種々の形状を採ることができ、たとえば、円筒状、円柱状、薄膜シート状などが挙げられる。これらの中でも円筒状が好ましい。
【０１１０】
導電性基体は導電性材料によって形成される。導電性材料としては、この分野で常用されるものを使用でき、たとえば、アルミニウム、銅、真鍮、亜鉛、ニッケル、ステンレス鋼、クロム、モリブデン、バナジウム、インジウム、チタン、金、白金などの金属およびこれらの２種以上の合金、ならびに合成樹脂フィルム、金属フィルム、紙などのフィルム状基体にアルミニウム、アルミニウム合金、酸化錫、金、酸化インジウムなどの１種または２種以上からなる導電性層を形成してなる導電性フィルム、導電性粒子および／または導電性ポリマーを含有する樹脂組成物などが挙げられる。導電性フィルムに用いられるフィルム状基体としては、合成樹脂フィルムが好ましく、ポリエステルフィルムが特に好ましい。また、導電性フィルムにおける導電性層の形成方法としては、蒸着、塗布などが好ましい。
【０１１１】
感光層は、たとえば、電荷発生物質を含む電荷発生層と、電荷輸送物質を含む電荷輸送層とを積層することによって形成される。その際、導電性基体と電荷発生層または電荷輸送層との間には、下引き層を設けるのが好ましい。下引き層を設けることによって、導電性基体の表面に存在する傷および凹凸を被覆して、感光層表面を平滑化する、繰り返し使用時における感光層の帯電性の劣化を防止する、低温および／または低湿環境下における感光層の帯電特性を向上させるといった利点が得られる。また最上層に感光体表面保護層を設けた耐久性の大きい三層構造の積層感光体を用いても良い。
【０１１２】
電荷発生層は、光照射により電荷を発生する電荷発生物質を主成分とし、必要に応じて公知の結着樹脂、可塑剤、増感剤などを含有する。電荷発生物質としては、この分野で常用されるものを使用でき、たとえば、ペリレンイミド、ペリレン酸無水物などのペリレン系顔料、キナクリドン、アントラキノンなどの多環キノン系顔料、金属および無金属フタロシアニン、ハロゲン化無金属フタロシアニンなどのフタロシアニン系顔料、スクエアリウム色素、アズレニウム色素、チアピリリウム色素、カルバゾール骨格、スチリルスチルベン骨格、トリフェニルアミン骨格、ジベンゾチオフェン骨格、オキサジアゾール骨格、フルオレノン骨格、ビススチルベン骨格、ジスチリルオキサジアゾール骨格またはジスチリルカルバゾール骨格を有するアゾ顔料などが挙げられる。これらの中でも、無金属フタロシアニン顔料、オキソチタニルフタロシアニン顔料、フローレン環および／またはフルオレノン環を含有するビスアゾ顔料、芳香族アミンからなるビスアゾ顔料、トリスアゾ顔料などは高い電荷発生能を有し、高感度の感光層を得るのに適する。電荷発生物質は１種を単独で使用できまたは２種以上を併用できる。電荷発生物質の含有量は特に制限はないけれども、電荷発生層中の結着樹脂１００重量部に対して好ましくは５〜５００重量部、さらに好ましくは１０〜２００重量部である。電荷発生層用の結着樹脂としてもこの分野で常用されるものを使用でき、たとえば、メラミン樹脂、エポキシ樹脂、シリコーン樹脂、ポリウレタン、アクリル樹脂、塩化ビニル−酢酸ビニル共重合樹脂、ポリカーボネート、フェノキシ樹脂、ポリビニルブチラール、ポリアリレート、ポリアミド、ポリエステルなどが挙げられる。結着樹脂は１種を単独で使用できまたは必要に応じて２種以上を併用できる。
【０１１３】
電荷発生層は、電荷発生物質および結着樹脂ならびに必要に応じて可塑剤、増感剤などのそれぞれ適量を、これらの成分を溶解または分散し得る適切な有機溶媒に溶解または分散して電荷発生層塗液を調製し、この電荷発生層塗液を導電性基体表面に塗布し、乾燥することにより形成できる。このようにして得られる電荷発生層の膜厚は特に制限されないが、好ましくは０．０５〜５μｍであり、さらに好ましくは０．１〜２．５μｍである。
【０１１４】
電荷発生層の上に積層される電荷輸送層は、電荷発生物質から発生する電荷を受け入れて輸送する能力を有する電荷輸送物質および電荷輸送層用の結着樹脂を必須成分とし、必要に応じて公知の酸化防止剤、可塑剤、増感剤、潤滑剤などを含有する。
【０１１５】
電荷輸送物質としてはこの分野で常用されるものを使用でき、たとえば、ポリ−Ｎ−ビニルカルバゾールおよびその誘導体、ポリ−γ−カルバゾリルエチルグルタメートおよびその誘導体、ピレン−ホルムアルデヒ縮合物およびその誘導体、ポリビニルピレン、ポリビニルフェナントレン、オキサゾール誘導体、オキサジアゾール誘導体、イミダゾール誘導体、９−（ｐ−ジエチルアミノスチリル）アントラセン、１，１−ビス（４−ジベンジルアミノフェニル）プロパン、スチリルアントラセン、スチリルピラゾリン、ピラゾリン誘導体、フェニルヒドラゾン類、ヒドラゾン誘導体、トリフェニルアミン系化合物、テトラフェニルジアミン系化合物、トリフェニルメタン系化合物、スチルベン系化合物、３−メチル−２−ベンゾチアゾリン環を有するアジン化合物などの電子供与性物質、フルオレノン誘導体、ジベンゾチオフェン誘導体、インデノチオフェン誘導体、フェナンスレンキノン誘導体、インデノピリジン誘導体、チオキサントン誘導体、ベンゾ［ｃ］シンノリン誘導体、フェナジンオキサイド誘導体、テトラシアノエチレン、テトラシアノキノジメタン、プロマニル、クロラニル、ベンゾキノンなどの電子受容性物質などが挙げられる。電荷輸送物質は１種を単独で使用できまたは２種以上を併用できる。電荷輸送物質の含有量は特に制限されないけれども、好ましくは電荷輸送物質中の結着樹脂１００重量部に対して１０〜３００重量部、さらに好ましくは３０〜１５０重量部である。
【０１１６】
電荷輸送層用の結着樹脂としては、この分野で常用されかつ電荷輸送物質を均一に分散できるものを使用でき、たとえば、ポリカーボネート、ポリアリレート、ポリビニルブチラール、ポリアミド、ポリエステル、ポリケトン、エポキシ樹脂、ポリウレタン、ポリビニルケトン、ポリスチレン、ポリアクリルアミド、フェノール樹脂、フェノキシ樹脂、ポリスルホン樹脂、これらの共重合樹脂などが挙げられる。これらの中でも、成膜性、得られる電荷輸送層の耐摩耗性、電気特性などを考慮すると、ビスフェノールＺをモノマー成分として含有するポリカーボネート（以後「ビスフェノールＺ型ポリカーボネート」と称す）、ビスフェノールＺ型ポリカーボネートと他のポリカーボネートとの混合物などが好ましい。結着樹脂は１種を単独で使用できまたは２種以上を併用できる。
【０１１７】
電荷輸送層には、電荷輸送物質および電荷輸送層用の結着樹脂と共に、酸化防止剤が含まれるのが好ましい。酸化防止剤としてもこの分野で常用されるものを使用でき、たとえば、ビタミンＥ、ハイドロキノン、ヒンダードアミン、ヒンダードフェノール、パラフェニレンジアミン、アリールアルカンおよびそれらの誘導体、有機硫黄化合物、有機燐化合物などが挙げられる。
【０１１８】
酸化防止剤は１種を単独で使用できまたは２種以上を併用できる。酸化防止剤の含有量は特に制限されないけれども、電荷輸送層を構成する成分の合計量の０．０１〜１０重量％、好ましくは０．０５〜５重量％である。電荷輸送層は、電荷輸送物質および結着樹脂ならびに必要に応じて酸化防止剤、可塑剤、増感剤などのそれぞれ適量を、これらの成分を溶解または分散し得る適切な有機溶媒に溶解または分散して電荷輸送層用塗液を調製し、この電荷輸送層用塗液を電荷発生層表面に塗布し、乾燥することにより形成できる。このようにして得られる電荷発生層の膜厚は特に制限されないが、好ましくは１０〜５０μｍ、さらに好ましくは１５〜４０μｍである。なお、１つの層に、電荷発生物質と電荷輸送物質とが存在する感光層を形成することもできる。その場合、電荷発生物質および電荷輸送物質の種類、含有量、結着樹脂の種類、その他の添加剤などは、電荷発生層および電荷輸送層を別々に形成する場合と同様でよい。
【０１１９】
本実施の形態では、前述のような、電荷発生物質および電荷輸送物質を用いる有機感光層を形成してなる感光体ドラムを用いるけれども、それに代えて、シリコンなどを用いる無機感光層を形成してなる感光体ドラムを使用できる。
【０１２０】
帯電手段１２は、感光体ドラム１１を臨み、感光体ドラム１１の長手方向に沿って感光体ドラム１１表面から間隙を有して離隔するように配置され、感光体ドラム１１表面を所定の極性および電位に帯電させる。帯電手段１２には、帯電ブラシ型帯電器、チャージャー型帯電器、鋸歯型帯電器、イオン発生装置などを使用できる。本実施の形態では、帯電手段１２は感光体ドラム１１表面から離隔するように設けられるけれども、それに限定されない。たとえば、帯電手段１２として帯電ローラを用い、帯電ローラと感光体ドラムとが圧接するように帯電ローラを配置しても良く、帯電ブラシ、磁気ブラシなどの接触帯電方式の帯電器を用いても良い。
【０１２１】
露光ユニット１３は、露光ユニット１３から出射される各色情報の光が、帯電手段１２と現像装置１４との間を通過して感光体ドラム１１の表面に照射されるように配置される。露光ユニット１３は、画像情報を該ユニット内でｂ、ｃ、ｍ、ｙの各色情報の光に分岐し、帯電手段１２によって一様な電位に帯電された感光体ドラム１１表面を各色情報の光で露光し、その表面に静電潜像を形成する。露光ユニット１３には、たとえば、レーザ照射部および複数の反射ミラーを備えるレーザスキャニングユニットを使用できる。他にもＬＥＤアレイ、液晶シャッタと光源とを適宜組み合わせたユニットを用いてもよい。
【０１２２】
クリーニングユニット１５は、記録媒体にトナー像を転写した後に、感光体ドラム１１の表面に残留するトナーを除去し、感光体ドラム１１の表面を清浄化する。クリーニングユニット１５には、たとえば、クリーニングブレードなどの板状部材が用いられる。なお、本発明の画像形成装置においては、感光体ドラム１１として、主に有機感光体ドラムが用いられ、有機感光体ドラムの表面は樹脂成分を主体とするものであるため、帯電装置によるコロナ放電によって発生するオゾンの化学的作用によって表面の劣化が進行しやすい。ところが、劣化した表面部分はクリーニングユニット１５よる擦過作用を受けて摩耗し、徐々にではあるが確実に除去される。したがって、オゾンなどによる表面の劣化の問題が実際上解消され、長期間にわたって、帯電動作による帯電電位を安定に維持することができる。本実施の形態ではクリーニングユニット１５を設けるけれども、それに限定されず、クリーニングユニット１５を設けなくてもよい。
【０１２３】
トナー像形成手段２によれば、帯電手段１２によって均一な帯電状態にある感光体ドラム１１の表面に、露光ユニット１３から画像情報に応じた信号光を照射して静電潜像を形成し、これに現像装置１４からトナーを供給してトナー像を形成し、このトナー像を中間転写ベルト２５に転写した後に、感光体ドラム１１表面に残留するトナーをクリーニングユニット１５で除去する。この一連のトナー像形成動作が繰り返し実行される。
【０１２４】
転写手段３は、感光体ドラム１１の上方に配置され、中間転写ベルト２５と、駆動ローラ２６と、従動ローラ２７と、中間転写ローラ２８（ｂ、ｃ、ｍ、ｙ）と、転写ベルトクリーニングユニット２９、転写ローラ３０とを含む。中間転写ベルト２５は、駆動ローラ２６と従動ローラ２７とによって張架されてループ状の移動経路を形成する無端ベルト状部材であり、矢符Ｂの方向に回転駆動する。中間転写ベルト２５が、感光体ドラム１１に接しながら感光体ドラム１１を通過する際、中間転写ベルト２５を介して感光体ドラム１１に対向配置される中間転写ローラ２８から、感光体ドラム１１表面のトナーの帯電極性とは逆極性の転写バイアスが印加され、感光体ドラム１１の表面に形成されたトナー像が中間転写ベルト２５上へ転写される。フルカラー画像の場合、各感光体ドラム１１で形成される各色のトナー画像が、中間転写ベルト２５上に順次重ねて転写されることによって、フルカラートナー像が形成される。駆動ローラ２６は図示しない駆動手段によってその軸線回りに回転駆動可能に設けられ、その回転駆動によって、中間転写ベルト２５を矢符Ｂ方向へ回転駆動させる。従動ローラ２７は駆動ローラ２６の回転駆動に従動回転可能に設けられ、中間転写ベルト２５が弛まないように一定の張力を中間転写ベルト２５に付与する。中間転写ローラ２８は、中間転写ベルト２５を介して感光体ドラム１１に圧接し、かつ図示しない駆動手段によってその軸線回りに回転駆動可能に設けられる。中間転写ローラ２８は、前述のように転写バイアスを印加する図示しない電源が接続され、感光体ドラム１１表面のトナー像を中間転写ベルト２５に転写する機能を有する。転写ベルトクリーニングユニット２９は、中間転写ベルト２５を介して従動ローラ２７に対向し、中間転写ベルト２５の外周面に接触するように設けられる。感光体ドラム１１との接触によって中間転写ベルト２５に付着するトナーは、記録媒体の裏面を汚染する原因となるので、転写ベルトクリーニングユニット２９が中間転写ベルト２５表面のトナーを除去し回収する。転写ローラ３０は、中間転写ベルト２５を介して駆動ローラ２６に圧接し、図示しない駆動手段によって軸線回りに回転駆動可能に設けられる。転写ローラ３０と駆動ローラ２６との圧接部（転写ニップ部）において、中間転写ベルト２５に担持されて搬送されて来るトナー像が、後述する記録媒体供給手段５から送給される記録媒体に転写される。トナー像を担持する記録媒体は、定着手段４に送給される。転写手段３によれば、感光体ドラム１１と中間転写ローラ２８との圧接部において感光体ドラム１１から中間転写ベルト２５に転写されるトナー像が、中間転写ベルト２５の矢符Ｂ方向への回転駆動によって転写ニップ部に搬送され、そこで記録媒体に転写される。
【０１２５】
定着手段４は、転写手段３よりも記録媒体の搬送方向下流側に設けられ、定着ローラ３１と加圧ローラ３２とを含む。定着ローラ３１は図示しない駆動手段によって回転駆動可能に設けられ、記録媒体に担持される未定着トナー像を構成するトナーを加熱して溶融させ、記録媒体に定着させる。定着ローラ３１の内部には図示しない加熱手段が設けられる。加熱手段は、定着ローラ３１表面が所定の温度（加熱温度）になるように定着ローラ３１を加熱する。加熱手段には、たとえば、ヒータ、ハロゲンランプなどを使用できる。加熱手段は、後記する定着条件制御手段によって制御される。定着条件制御手段による加熱温度の制御については、後に詳述する。定着ローラ３１表面近傍には温度検知センサが設けられ、定着ローラ３１の表面温度を検知する。温度検知センサによる検知結果は、後記する制御手段の記憶部に書き込まれる。加圧ローラ３２は定着ローラ３１に圧接するように設けられ、加圧ローラ３２の回転駆動に従動回転可能に支持される。加圧ローラ３２は、定着ローラ３１によってトナーが溶融して記録媒体に定着する際に、トナーと記録媒体とを押圧することによって、トナー像の記録媒体への定着を補助する。定着ローラ３１と加圧ローラ３２との圧接部が定着ニップ部である。定着手段４によれば、転写手段３においてトナー像が転写された記録媒体が、定着ローラ３１と加圧ローラ３２とによって挟持され、定着ニップ部を通過する際に、トナー像が加熱下に記録媒体に押圧されることによって、トナー像が記録媒体に定着され、画像が形成される。
【０１２６】
記録媒体供給手段５は、自動給紙トレイ３５と、ピックアップローラ３６と、搬送ローラ３７と、レジストローラ３８、手差給紙トレイ３９を含む。自動給紙トレイ３５は画像形成装置の鉛直方向下部に設けられ、記録媒体を貯留する容器状部材である。記録媒体には、普通紙、カラーコピー用紙、オーバーヘッドプロジェクタ用シート、葉書などがある。ピックアップローラ３６は、自動給紙トレイ３５に貯留される記録媒体を１枚ずつ取り出し、用紙搬送路Ｓ１に送給する。搬送ローラ３７は互いに圧接するように設けられる一対のローラ部材であり、記録媒体をレジストローラ３８に向けて搬送する。レジストローラ３８は互いに圧接するように設けられる一対のローラ部材であり、搬送ローラ３７から送給される記録媒体を、中間転写ベルト２５に担持されるトナー像が転写ニップ部に搬送されるのに同期して、転写ニップ部に送給する。手差給紙トレイ３９は、手動動作によって記録媒体を画像形成装置内に取り込む装置であり、手差給紙トレイ３９から取り込まれる記録媒体は、搬送ローラ３７によって用紙搬送路Ｓ２内を通過し、レジストローラ３８に送給される。記録媒体供給手段５によれば、自動給紙トレイ３５または手差給紙トレイ３９から１枚ずつ供給される記録媒体を、中間転写ベルト２５に担持されるトナー像が転写ニップ部に搬送されるのに同期して、転写ニップ部に送給する。
【０１２７】
排出手段６は、搬送ローラ３７と、排出ローラ４０と、排出トレイ４１とを含む。搬送ローラ３７は、用紙搬送方向において定着ニップ部よりも下流側に設けられ、定着手段４によって画像が定着された記録媒体を排出ローラ４０に向けて搬送する。排出ローラ４０は、画像が定着された記録媒体を、画像形成装置の鉛直方向上面に設けられる排出トレイ４１に排出する。排出トレイ４１は、画像が定着された記録媒体を貯留する。
【０１２８】
画像形成装置１は、図示しない制御手段を含む。制御手段は、たとえば、画像形成装置１の内部空間における上部に設けられ、記憶部と演算部と制御部とを含む。制御手段の記憶部には、画像形成装置の上面に配置される図示しない操作パネルを介する各種設定値、画像形成装置内部の各所に配置される図示しないセンサなどからの検知結果、外部機器からの画像情報などが入力される。また、各種手段を実行するプログラムが書き込まれる。各種手段とは、たとえば、記録媒体判定手段、付着量制御手段、定着条件制御手段などである。記憶部には、この分野で常用されるものを使用でき、たとえば、リードオンリィメモリ（ＲＯＭ）、ランダムアクセスメモリ（ＲＡＭ）、ハードディスクドライブ（ＨＤＤ）などが挙げられる。外部機器には、画像情報の形成または取得が可能であり、かつ画像形成装置に電気的に接続可能な電気・電子機器を使用でき、たとえば、コンピュータ、デジタルカメラ、テレビ、ビデオレコーダ、ＤＶＤレコーダ、ＨＤＤＶＤ（High-Definition Digital Versatile Disc）、ブルーレイディスクレコーダ、ファクシミリ装置、携帯端末装置などが挙げられる。演算部は、記憶部に書き込まれる各種データ（画像形成命令、検知結果、画像情報など）および各種手段のプログラムを取り出し、各種判定を行う。制御部は、演算部の判定結果に応じて該当装置に制御信号を送付し、動作制御を行う。制御部および演算部は中央処理装置（ＣＰＵ、Central Processing Unit）を備えるマイクロコンピュータ、マイクロプロセッサなどによって実現される処理回路を含む。制御手段は、前述の処理回路とともに主電源を含み、電源は制御手段だけでなく、画像形成装置内部における各装置にも電力を供給する。
【０１２９】
図２は、現像装置１４の構成を模式的に示す概略断面図である。現像装置１４は、像担持体に形成される潜像を現像してトナー像を形成する。現像装置１４は、現像槽２０とトナーホッパ２１とを含む。現像槽２０は感光体ドラム１１表面を臨むように配置され、感光体ドラム１１の表面に形成された静電潜像にトナーを供給して現像し、可視像であるトナー像を形成する容器状部材である。現像槽２０は、その内部空間にトナーを収容しかつ現像ローラ２２、供給ローラ２３、攪拌ローラ２４などのローラ部材またはスクリュー部材を収容して回転自在に支持する。現像槽２０の感光体ドラム１１を臨む側面には開口部４３が形成され、この開口部４３を介して感光体ドラム１１に対向する位置に現像ローラ２２が回転駆動可能に設けられる。現像ローラ２２は、感光体ドラム１１との圧接部または最近接部において感光体１１表面の静電潜像にトナーを供給するローラ状部材である。
【０１３０】
トナーの供給に際しては、現像ローラ２２表面にトナーの帯電電位とは逆極性の電位が現像バイアス電圧（以下単に「現像バイアス」とする）として印加される。これによって、現像ローラ２２表面のトナーが静電潜像に円滑に供給される。さらに、現像バイアス値を変更することによって、静電潜像に供給されるトナー量（トナー付着量）を制御できる。供給ローラ２３は現像ローラ２２を臨んで回転駆動可能に設けられるローラ状部材であり、現像ローラ２２周辺にトナーを供給する。攪拌ローラ２４は供給ローラ２３を臨んで回転駆動可能に設けられるローラ状部材であり、トナーホッパ２１から現像槽２０内に新たに供給されるトナーを供給ローラ２３周辺に送給する。トナーホッパ２１は、その鉛直方向下部に設けられるトナー補給口４２と、現像槽２０の鉛直方向上部に設けられるトナー受入口４４とが連通するように設けられ、現像槽２０のトナー消費状況に応じてトナーを補給する。またトナーホッパ２１を用いず、各色トナーカートリッジから直接トナーを補給するよう構成しても構わない。
【０１３１】
このように、本発明の現像装置は、本発明の現像剤を用いて潜像を現像するので、トナー比電荷量の低下による現像不良を起すことなく、感光体に高精細で高解像度のトナー像を安定して形成することができる。したがって、長期間にわたって非画像部にかぶりのない良好な画像を安定して形成することができる。また、本発明の画像形成装置は、潜像が形成される像担持体と、像担持体に潜像を形成する潜像形成手段と、前述のように良好なトナー像を形成可能な本発明の現像装置とを備えて画像形成装置が実現される。このような画像形成装置で画像を形成することによって、クリーニング性および定着性を両立し、長期使用時にトナー比電荷量が低下することなく、かつ印字率１％以下の低印字率で連続または間欠印字などして多くの枚数を印字しても、印字中または印字終了直後における画像濃度の変動を抑制でき、画質低下のない高画質な画像を安定して形成することができる。
【実施例】
【０１３２】
以下に実施例および比較例を挙げ、本発明を具体的に説明するが、本発明はその要旨を越えない限り、特に限定されるものではない。本実施例においてはトナーとして、マゼンタトナーを例示した。これは、着色剤として、マゼンタにかかるＣ．Ｉ．Ｐｉｇｍｅｎｔ
Ｒｅｄ５７：１を含ませているためであるが、その着色剤に代えて、先に例示している各種着色剤を含ませることで同様にして実施できる。以下において、「部」および「％」は特に断らない限りそれぞれ「重量部」および「重量％」を意味する。
【０１３３】
実施例および比較例において、トナー粒子などの物性値は以下のようにして測定した。
〔トナー粒子の体積平均粒径および変動係数（ＣＶ値）〕
電解液（商品名：ＩＳＯＴＯＮ−ＩＩ、ベックマン・コールター株式会社製）５０ｍｌに、トナー粒子２０ｍｇおよびアルキルエーテル硫酸エステルナトリウム１ｍｌを加え、超音波分散器（商品名：ＵＨ−５０、株式会社エスエムテー製）によって超音波周波数２０ｋＨｚで３分間分散処理して測定用試料を調製した。この測定用試料について、粒度分布測定装置（商品名：Ｍｕｌｔｉｓｉｚｅｒ３、ベックマン・コールター株式会社製）を用い、アパーチャ径１００μｍ、測定粒子数５００００カウントの条件下に測定を行い、トナー粒子の体積粒度分布からトナー粒子の体積平均粒径を求めた。またトナー粒子の変動係数を、トナー粒子の体積平均粒径およびその標準偏差に基づいて、下記式（２）によって算出した。
変動係数（％）＝（標準偏差／体積平均粒径）×１００              …（２）
〔結着樹脂のガラス転移点（Ｔｇ）〕
【０１３４】
示差走査熱量計（商品名：ＤＳＣ２２０、セイコー電子工業株式会社製）を用い、日本工業規格（ＪＩＳ）Ｋ７１２１−１９８７に準じて、結着樹脂１ｇを昇温速度毎分１０℃で加熱してＤＳＣ曲線を測定した。得られたＤＳＣ曲線のガラス転移に相当する吸熱ピークの高温側のベースラインを低温側に延長した直線と、ピークの立ち上がり部分から頂点までの曲線に対して勾配が最大になるような点で引いた接線との交点の温度をガラス転移点（Ｔｇ）として求めた。
【０１３５】
〔結着樹脂の軟化点（Ｔｍ）〕
流動特性評価装置（商品名：フローテスターＣＦＴ−１００Ｃ、株式会社島津製作所製）において、おもりで１０ｋｇｆ／ｃｍ２（９．８×１０５Ｐａ）の荷重を与えて結着樹脂１ｇがダイ（ノズル口径１ｍｍ、長さ１ｍｍ）から押出されるように設定し、昇温速度毎分６℃で加熱し、ダイから結着樹脂の半分量が流出したときの温度を求め、結着樹脂の軟化点とした。
【０１３６】
〔離型剤の融点〕
示差走査熱量計（商品名：ＤＳＣ２２０、セイコー電子工業株式会社製）を用い、離型剤１ｇを温度２０℃から昇温速度毎分１０℃で２００℃まで昇温させ、次いで２００℃から２０℃に急冷させる操作を２回繰返し、ＤＳＣ曲線を測定した。２回目の操作で測定されるＤＳＣ曲線の融解に相当する吸熱ピークの頂点の温度を離型剤の融点として求めた。
【０１３７】
〔ケイ素元素含有酸化物微粒子および無機微粒子の平均一次粒子径〕
走査型電子顕微鏡（商品名：Ｓ−４３００ＳＥ／Ｎ、株式会社日立ハイテクノロジーズ製）にて５００００倍に拡大したケイ素元素含有酸化物微粒子の画像を、走査型電子顕微鏡の視野を変えて１００個のケイ素元素含有酸化物微粒子について撮影し、画像解析によってケイ素元素含有酸化物微粒子の一次粒子の粒子径を測定した。得られた測定値からケイ素元素含有酸化物微粒子の平均一次粒子径を算出した。無機微粒子の平均一次粒子径も同様にして算出した。
【０１３８】
〔ケイ素元素含有酸化物微粒子の水分量〕
ケイ素元素含有酸化物微粒子の水分量は、カールフィッシャー水分量測定装置（商品名：ＣＡ−１００、三菱化学株式会社製）を用いて測定した。加熱温度は、１０５℃に設定した。
【０１３９】
〔トナー粒子に対するケイ素元素含有酸化物微粒子の被覆率〕
トナー粒子に対するケイ素元素含有酸化物微粒子の被覆率は、トナー粒子の表面積に対する、トナー粒子表面に存在するケイ素元素含有酸化物微粒子の表面積の比率を表す。ケイ素元素含有酸化物微粒子の被覆率は、トナー粒子とケイ素元素含有酸化物微粒子とを混合する前におけるトナー粒子の体積平均粒子径および真比重、ケイ素元素含有酸化物微粒子の平均一次粒子径および真比重、ならびにトナー粒子の重量に対するケイ素元素含有酸化物微粒子の重量の比率（外添剤の重量／トナー母体の重量）を下記式（３）に代入することで算出した。
【０１４０】
【数２】
2010002873.tif 000004
【０１４１】
式（３）において、ｙはケイ素元素含有酸化物微粒子の被覆率であり、Ｄはトナー粒子の体積平均粒子径（μｍ）であり、ｄはケイ素元素含有酸化物微粒子の平均一次粒子径（μｍ）であり、ρｔはトナー粒子の真比重であり、ρｉはケイ素元素含有酸化物微粒子の真比重であり、Ｃはトナー粒子の重量に対するケイ素元素含有酸化物微粒子の重量の比率（ケイ素元素含有酸化物微粒子の重量／トナー粒子の重量）である。
【０１４２】
〔比重〕
本実施形態では密度を比重とみなす。密度は、比表面積・細孔分布測定装置(商品名：ＮＯＶＡｅ  ４２００ｅ、ユアサアイオニクス株式会社製)を用いて測定した。
【０１４３】
（トナー粒子ａの製造）
ポリエステル（結着樹脂、商品名：タフトン”ＴＴＲ−５、花王株式会社製、ガラス転移点（Ｔｇ）６０℃、軟化点（Ｔｍ）１００℃）８３重量部、マスターバッチ（Ｃ．Ｉ．Ｐｉｇｍｅｎｔ Ｒｅｄ５７：１を４０重量％含有）１２重量部、カルナバワックス（離型剤、ＲＥＦＩＮＥＤ ＣＡＲＮＡＵＢＡ ＷＡＸ、株式会社加藤洋行製、融点８３℃）３重量部、アルキルサリチル酸金属塩（帯電制御剤、商品名：ＢＯＮＴＲＯＮ  Ｅ−８４、オリエント化学株式会社製）２重量部をヘンシェルミキサによって１０分間混合した後、二軸押出混練機（商品名：ＰＣＭ６５、株式会社池貝製）にて溶融混練した。この溶融混練物をカッティングミル（商品名：ＶＭ−１６、オリエント株式会社製）で粗粉砕した後、カウンタジェットミルで微粉砕し、ロータリー式分級機にて過粉砕トナーを分級除去して体積平均粒子径が４．５μｍのトナー粒子を得た。
【０１４４】
（トナー粒子ｂの製造）
分級条件を変更したこと以外はトナー粒子ａの製造方法と同様にして、体積平均粒子径が６．０μｍのトナー粒子を得た。
【０１４５】
（トナー粒子ｃの製造）
分級条件を変更したこと以外はトナー粒子ａの製造方法と同様にして、体積平均粒子径が７．０μｍのトナー粒子を得た。
【０１４６】
（トナー粒子ｄの製造）
分級条件を変更したこと以外はトナー粒子ａの製造方法と同様にして、体積平均粒子径が３．５μｍのトナー粒子を得た。
【０１４７】
（トナー粒子ｅの製造）
分級条件を変更したこと以外はトナー粒子ａの製造方法と同様にして、体積平均粒子径が８．４μｍのトナー粒子を得た。
【０１４８】
トナー粒子ａ〜ｅの体積平均粒子径および真比重を表１にまとめた。
【０１４９】
【表１】
2010002873.tif 000005
【０１５０】
（ケイ素元素含有酸化物微粒子Ａの製造）
公知の気相法（ケイ素化合物や金属ケイ素を火炎中（たとえば酸水素火炎中）で燃焼して、ケイ素元素含有酸化物微粒子を製造する方法。ケイ素化合物として四塩化ケイ素を用いることが一般的である。）により、平均一次粒子径が５０ｎｍであり、水分量０．１重量％であるケイ素元素含有酸化物微粒子Ａを得た。
【０１５１】
（ケイ素元素含有酸化物微粒子Ｂの製造）
公知の気相法（ケイ素化合物や金属ケイ素を火炎中（たとえば酸水素火炎中）で燃焼して、ケイ素元素含有酸化物微粒子を製造する方法。ケイ素化合物として四塩化ケイ素を用いることが一般的である。）により、平均一次粒子径が７０ｎｍであり、水分量が０．０７重量％であるケイ素元素含有酸化物微粒子Ｂを得た。
【０１５２】
（ケイ素元素含有酸化物微粒子Ｃの製造）
公知の気相法（ケイ素化合物や金属ケイ素を火炎中（たとえば酸水素火炎中）で燃焼して、ケイ素元素含有酸化物微粒子を製造する方法。ケイ素化合物として四塩化ケイ素を用いることが一般的である。）により、平均一次粒子径９０ｎｍ、水分量０．１２重量％のケイ素元素含有酸化物微粒子Ｃを得た。
【０１５３】
（ケイ素元素含有酸化物微粒子Ｄの製造）
公知の気相法（ケイ素化合物や金属ケイ素を火炎中（たとえば酸水素火炎中）で燃焼して、ケイ素元素含有酸化物微粒子を製造する方法。ケイ素化合物として四塩化ケイ素を用いることが一般的である。）により、平均一次粒子径１３０ｎｍ、水分量０．１重量％のケイ素元素含有酸化物微粒子Ｄを得た。
【０１５４】
（ケイ素元素含有酸化物微粒子Ｅの製造）
公知の気相法（ケイ素化合物や金属ケイ素を火炎中（たとえば酸水素火炎中）で燃焼して、ケイ素元素含有酸化物微粒子を製造する方法。ケイ素化合物として四塩化ケイ素を用いることが一般的である。）により、平均一次粒子径１５０ｎｍ、水分量０．２５重量％のケイ素元素含有酸化物微粒子Ｅを得た。
【０１５５】
（ケイ素元素含有酸化物微粒子Ｆの製造）
公知のゾルゲル法（アルコキシシランを、水が存在する有機溶媒中において、触媒により加水分解、縮合反応させて得られるシリカゾル懸濁液から、溶媒除去、乾燥して、粒子化する方法。）により得られた平均一次粒子径１２５ｎｍの粒子（水分量：３〜１５ｗｔ％）を、水分量２．０重量％まで加熱減量し、ケイ素元素含有酸化物微粒子Ｆを得た。
【０１５６】
（ケイ素元素含有酸化物微粒子Ｇの製造）
公知の気相法（ケイ素化合物や金属ケイ素を火炎中（たとえば酸水素火炎中）で燃焼して、ケイ素元素含有酸化物微粒子を製造する方法。ケイ素化合物として四塩化ケイ素を用いることが一般的である。）により、平均一次粒子径５０ｎｍおよび１２０ｎｍにそれぞれピークをもつ複分散のケイ素元素含有酸化物微粒子Ｇを得た。ケイ素元素含有酸化物微粒子Ｇの平均一次粒子径は８５ｎｍであり、水分量０．２５重量％である。複分散のケイ素元素含有酸化物微粒子Ｇの平均一次粒子径は、平均一次粒子径が５０ｎｍのケイ素元素含有酸化物微粒子の存在割合と平均一次粒子径が１２０ｎｍのケイ素元素含有酸化物微粒子の存在割合とを求め、その存在割合にそれぞれの平均一次粒子径を掛けた値の和とした。
【０１５７】
（ケイ素元素含有酸化物微粒子Ｈの製造）
公知の気相法（ケイ素化合物や金属ケイ素を火炎中（たとえば酸水素火炎中）で燃焼して、ケイ素元素含有酸化物微粒子を製造する方法。ケイ素化合物として四塩化ケイ素を用いることが一般的である。）により、平均一次粒子径９０ｎｍ、水分量０．１２重量％のケイ素元素含有酸化物微粒子Ｈを得た。
ケイ素元素含有酸化物微粒子Ａ〜Ｈの平均一次粒子径および水分量を表２にまとめた。
【０１５８】
【表２】
2010002873.tif 000006
【０１５９】
（実施例１）
トナー粒子ａ  １００重量部に対して、シリカ微粒子（商品名：ＲＸ２００、デグサ社製）を１．８重量部外添後に、ケイ素元素含有酸化物微粒子Ｂを０．３重量部添加することによって、実施例１のトナーを得た。
【０１６０】
（実施例２）
トナー粒子ａ  １００重量部に対して、シリカ微粒子（商品名：ＲＸ２００、デグサ社製）を１．８重量部外添後に、ケイ素元素含有酸化物微粒子Ｂを１．０重量部添加することによって、実施例２のトナーを得た。
【０１６１】
（実施例３）
トナー粒子ａ  １００重量部に対して、シリカ微粒子（商品名：ＲＸ２００、デグサ社製）を１．８重量部外添後に、ケイ素元素含有酸化物微粒子Ｂを１．４重量部添加することによって、実施例３のトナーを得た。
【０１６２】
（実施例４）
トナー粒子ｂ  １００重量部に対して、シリカ微粒子（商品名：ＲＸ２００、デグサ社製）を１．３５重量部外添後に、ケイ素元素含有酸化物微粒子Ｂを０．３重量部添加することによって、実施例４のトナーを得た。
【０１６３】
（実施例５）
トナー粒子ｂ  １００重量部に対して、シリカ微粒子（商品名：ＲＸ２００、デグサ社製）を１．３５重量部外添後に、ケイ素元素含有酸化物微粒子Ｂを１．０重量部添加することによって、実施例５のトナーを得た。
【０１６４】
（実施例６）
トナー粒子ｃ  １００重量部に対して、シリカ微粒子（商品名：ＲＸ２００、デグサ社製）を１．１６重量部外添後に、ケイ素元素含有酸化物微粒子Ｂを０．２重量部添加することによって、実施例６のトナーを得た。
【０１６５】
（実施例７）
トナー粒子ｃ  １００重量部に対して、シリカ微粒子（商品名：ＲＸ２００、デグサ社製）を１．１６重量部外添後に、ケイ素元素含有酸化物微粒子Ｂを０．３重量部添加することによって、実施例７のトナーを得た。
【０１６６】
（実施例８）
トナー粒子ｃ  １００重量部に対して、シリカ微粒子（商品名：ＲＸ２００、デグサ社製）を１．１６重量部外添後に、ケイ素元素含有酸化物微粒子Ｂを１．０重量部添加することによって、実施例８のトナーを得た。
【０１６７】
（実施例９）
トナー粒子ｂ  １００重量部に対して、シリカ微粒子（商品名：ＲＸ２００、デグサ社製）を１．３５重量部外添後に、ケイ素元素含有酸化物微粒子Ｃを１．２重量部添加することによって、実施例９のトナーを得た。
【０１６８】
（実施例１０）
トナー粒子ａ  １００重量部に対して、シリカ微粒子（商品名：ＲＸ２００、デグサ社製）を１．８重量部外添後に、ケイ素元素含有酸化物微粒子Ｃを１．２重量部添加することによって、実施例１０のトナーを得た。
【０１６９】
（実施例１１）
トナー粒子ｃ  １００重量部に対して、シリカ微粒子（商品名：ＲＸ２００、デグサ社製）を１．１６重量部外添後に、ケイ素元素含有酸化物微粒子Ｃを０．２重量部添加することによって、実施例１１のトナーを得た。
【０１７０】
（実施例１２）
トナー粒子ａ  １００重量部に対して、シリカ微粒子（商品名：ＲＸ２００、デグサ社製）を１．８重量部外添後に、ケイ素元素含有酸化物微粒子Ｄを０．２重量部添加することによって、実施例１２のトナーを得た。
【０１７１】
（実施例１３）
トナー粒子ａ  １００重量部に対して、シリカ微粒子（商品名：ＲＸ２００、デグサ社製）を１．８重量部外添後に、ケイ素元素含有酸化物微粒子Ｄを０．９重量部添加することによって、実施例１３のトナーを得た。
【０１７２】
（実施例１４）
トナー粒子ａ  １００重量部に対して、シリカ微粒子（商品名：ＲＸ２００、デグサ社製）を１．８重量部外添後に、ケイ素元素含有酸化物微粒子Ｄを１．１重量部添加することによって、実施例１４のトナーを得た。
【０１７３】
（実施例１５）
トナー粒子ｂ  １００重量部に対して、シリカ微粒子（商品名：ＲＸ２００、デグサ社製）を１．３５重量部外添後に、ケイ素元素含有酸化物微粒子Ｄを０．２重量部添加することによって、実施例１５のトナーを得た。
【０１７４】
（実施例１６）
トナー粒子ｃ  １００重量部に対して、シリカ微粒子（商品名：ＲＸ２００、デグサ社製）を１．１６重量部外添後に、ケイ素元素含有酸化物微粒子Ｄを０．２重量部添加することによって、実施例１６のトナーを得た。
【０１７５】
（実施例１７）
トナー粒子ｂ  １００重量部に対して、シリカ微粒子（商品名：ＲＸ２００、デグサ社製）を１．３５重量部外添後に、ケイ素元素含有酸化物微粒子Ｇを１．０重量部添加することによって、実施例１７のトナーを得た。
【０１７６】
（実施例１８）
トナー粒子ｂ  １００重量部に対して、シリカ微粒子（商品名：ＲＸ２００、デグサ社製）を１．３５重量部外添後に、ケイ素元素含有酸化物微粒子Ｈを１．０重量部添加することによって、実施例１８のトナーを得た。
【０１７７】
（比較例１）
トナー粒子ｂ  １００重量部に対して、シリカ微粒子（商品名：ＲＸ２００、デグサ社製）を１．８重量部外添後に、ケイ素元素含有酸化物微粒子Ａを０．５重量部添加することによって、比較例１のトナーを得た。
【０１７８】
（比較例２）
トナー粒子ｂ  １００重量部に対して、シリカ微粒子（商品名：ＲＸ２００、デグサ社製）を１．８重量部外添後に、ケイ素元素含有酸化物微粒子Ａを１．０重量部添加することによって、比較例２のトナーを得た。
【０１７９】
（比較例３）
トナー粒子ａ  １００重量部に対して、シリカ微粒子（商品名：ＲＸ２００、デグサ社製）を１．８重量部外添後に、ケイ素元素含有酸化物微粒子Ｂを０．２重量部添加することによって、比較例３のトナーを得た。
【０１８０】
（比較例４）
トナー粒子ｂ  １００重量部に対して、シリカ微粒子（商品名：ＲＸ２００、デグサ社製）を１．３５重量部外添後に、ケイ素元素含有酸化物微粒子Ｂを０．２重量部添加することによって、比較例４のトナーを得た。
【０１８１】
（比較例５）
トナー粒子ｂ  １００重量部に対して、シリカ微粒子（商品名：ＲＸ２００、デグサ社製）を１．３５重量部外添後に、ケイ素元素含有酸化物微粒子Ｂを１．４重量部添加することによって、比較例５のトナーを得た。
【０１８２】
（比較例６）
トナー粒子ｃ  １００重量部に対して、シリカ微粒子（商品名：ＲＸ２００、デグサ社製）を１．１６重量部外添後に、ケイ素元素含有酸化物微粒子Ｂを１．４重量部添加することによって、比較例６のトナーを得た。
【０１８３】
（比較例７）
トナー粒子ａ  １００重量部に対して、シリカ微粒子（商品名：ＲＸ２００、デグサ社製）を１．８重量部外添後に、ケイ素元素含有酸化物微粒子Ｃを０．２重量部添加することによって、比較例７のトナーを得た。
【０１８４】
（比較例８）
トナー粒子ｂ  １００重量部に対して、シリカ微粒子（商品名：ＲＸ２００、デグサ社製）を１．３５重量部外添後に、ケイ素元素含有酸化物微粒子Ｃを０．２重量部添加することによって、比較例８のトナーを得た。
【０１８５】
（比較例９）
トナー粒子ｃ  １００重量部に対して、シリカ微粒子（商品名：ＲＸ２００、デグサ社製）を１．１６重量部外添後に、ケイ素元素含有酸化物微粒子Ｃを１．２重量部添加することによって、比較例９のトナーを得た。
【０１８６】
（比較例１０）
トナー粒子ｂ  １００重量部に対して、シリカ微粒子（商品名：ＲＸ２００、デグサ社製）を１．３５重量部外添後に、ケイ素元素含有酸化物微粒子Ｄを０．９重量部添加することによって比較例１０のトナーを得た。
【０１８７】
（比較例１１）
トナー粒子ｂ  １００重量部に対して、シリカ微粒子（商品名：ＲＸ２００、デグサ社製）を１．３５重量部外添後に、ケイ素元素含有酸化物微粒子Ｄを１．１重量部添加することによって、比較例１１のトナーを得た。
【０１８８】
（比較例１２）
トナー粒子ｃ  １００重量部に対して、シリカ微粒子（商品名：ＲＸ２００、デグサ社製）を１．１６重量部外添後に、ケイ素元素含有酸化物微粒子Ｄを０．９重量部添加することによって、比較例１２のトナーを得た。
【０１８９】
（比較例１３）
トナー粒子ｃ  １００重量部に対して、シリカ微粒子（商品名：ＲＸ２００、デグサ社製）を１．１６重量部外添後に、ケイ素元素含有酸化物微粒子Ｄを１．１重量部添加することによって、比較例１３のトナーを得た。
【０１９０】
（比較例１４）
トナー粒子ｂ  １００重量部に対して、シリカ微粒子（商品名：ＲＸ２００、デグサ社製）を１．３５重量部外添後に、ケイ素元素含有酸化物微粒子Ｅを０．５重量部添加することによって、比較例１４のトナーを得た。
【０１９１】
（比較例１５）
トナー粒子ｂ  １００重量部に対して、シリカ微粒子（商品名：ＲＸ２００、デグサ社製）を１．３５重量部外添後に、ケイ素元素含有酸化物微粒子Ｅを１．５重量部添加することによって、比較例１５のトナーを得た。
【０１９２】
（比較例１６）
トナー粒子ｂ  １００重量部に対して、シリカ微粒子（商品名：ＲＸ２００、デグサ社製）を１．３５重量部外添後に、ケイ素元素含有酸化物微粒子Ｆを１．０重量部添加することによって、比較例１６のトナーを得た。
【０１９３】
（比較例１７）
トナー粒子ｄ  １００重量部に対して、シリカ微粒子（商品名：ＲＸ２００、デグサ社製）を２．３１重量部外添後に、ケイ素元素含有酸化物微粒子Ｄを１．５重量部添加することによって、比較例１７のトナーを得た。
【０１９４】
（比較例１８）
トナー粒子ｅ  １００重量部に対して、シリカ微粒子（商品名：ＲＸ２００、デグサ社製）を１．３５重量部外添後に、ケイ素元素含有酸化物微粒子Ｆを１．０重量部添加することによって、比較例１８のトナーを得た。
【０１９５】
（比較例１９）
トナー粒子ｂ  １００重量部に対して、ケイ素元素含有酸化物微粒子Ｃを１．０重量部添加することによって、比較例１９のトナーを得た。
【０１９６】
実施例１〜１８および比較例１〜１９において、トナー粒子に添加されるシリカ微粒子（商品名：ＲＸ２００、デグサ社製）の添加量は、トナー粒子に対するシリカ微粒子の被覆率を１０１％に統一して決定した。このときの被覆率は、シリカ微粒子の平均一次粒子径をｄ、シリカ微粒子の真比重をρｉ、トナー粒子の重量に対するシリカ微粒子の重量の比率をＣとして、ケイ素元素含有酸化物微粒子の被覆率を算出した前記式（３）から算出した。シリカ微粒子の平均一次粒子径は１２ｎｍとして計算した。シリカ微粒子の真比重は２．２として計算した。
【０１９７】
実施例１〜１８および比較例１〜１９のトナーの物性、ならびにトナー粒子に対するケイ素元素含有酸化物微粒子の被覆率を表３にまとめた。
【０１９８】
【表３】
2010002873.tif 000007
【０１９９】
（２成分現像剤の作製）
キャリアとして、体積平均粒子径４５μｍのフェライトコアキャリアを用いて、キャリアに対する実施例１〜１８および比較例１〜１９のトナーの被覆率がそれぞれ６０％となるようにＶ型混合器混合機（商品名：Ｖ−５、株式会社特寿工作所製）にて４０分間混合して、実施例１〜１８および比較例１〜１９のトナーをそれぞれ含む２成分現像剤を作製した。
【０２００】
実施例１〜１８および比較例１〜１９のトナーをそれぞれ含む２成分現像剤（以下、「実施例１〜１８および比較例１〜１９の２成分現像剤」ともいう）を用いて、白抜け、解像性、転写効率、クリーニング性、帯電安定性、低印字率連続印字後の画像濃度変化および定着性を下記の方法によって評価した。
【０２０１】
〔白抜け〕
実施例１〜１８および比較例１〜１９の２成分現像剤を市販複写機（商品名：ＭＸ-６２０１Ｎ、シャープ株式会社製）にそれぞれ充填し、付着量が０．４ｍｇ／ｃｍ２となるように調整し、３×５孤立ドットの画像を形成した。３×５孤立ドットの画像とは、６００ｄｐｉ（dot per inch）において、縦３ドット、横３ドットの大きさである複数のドット部において、隣合うドット部同士の間隔が５ドットとなるように形成される画像である。形成した画像を顕微鏡（株式会社キーエンス製）で１００倍に拡大してモニタに表示し、７０個の３×５孤立ドットのうち、白抜けの発生した数（白抜けの数）を確認した。
【０２０２】
白抜けの評価基準は次のとおりである。
◎：非常に良好。白抜けの数が０個以上３個以下である。
○：良好。白抜けの数が４個以上６個以下である。
△：実使用上問題なし。白抜けの数が７個以上１０個以下である。
×：実使用不可。白抜けの数が１１個以上である。
【０２０３】
〔解像性〕
市販複写機（商品名：ＭＸ-６２０１Ｎ、シャープ株式会社製）によって画像濃度が０．３であり、直径５ｍｍのハーフトーン画像を、画像濃度０．３以上０．５以下で複写できる条件において、線幅が正確に１００μｍである細線のオリジナル画像が形成される原稿を複写し、得られたコピー画像を測定用サンプルとした。この測定サンプルを、粒子アナライザ（商品名：ルーゼックス４５０、株式会社ニレコ製）を用いて１００倍に拡大したモニタ画像から、インジケータによって測定サンプルに形成される細線の線幅を測定した。画像濃度は、反射濃度計（商品名：ＲＤ−９１８、マクベス社製）によって測定される光学反射濃度である。細線には凹凸があり、線幅は測定位置によって異なるので、複数の測定位置において線幅を測定して平均値をとり、この線幅を測定用サンプルの線幅とした。測定用サンプルの線幅を、原稿の線幅である１００μｍで除し、得られた値を１００倍したものを細線再現性の値として得た。この細線再現性の値が１００に近いほど、細線の再現性がよく、解像性に優れることを示す。なお、たとえばかすれなどが発生して細線再現性の値が１００未満となる場合（コピー画像の線幅が１００μｍ未満となる場合）には解像性の評価を行わなかった。
【０２０４】
解像性の評価基準は次のとおりである。
◎：非常に良好。細線再現性の値が１００以上１０５未満である。
○：良好。細線再現性の値が１０５以上１１５未満である。
△：実使用上問題なし。細線再現性の値が１１５以上１２５未満である。
×：実使用不可。細線再現性の値が１２５以上である。
【０２０５】
〔転写性〕
転写性は、転写効率で評価した。転写効率は、１次転写において感光体ドラム表面から中間転写ベルトに転写されたトナーの割合であり、転写前の感光体ドラムに存在するトナー量を１００％として算出した。転写前の感光体ドラムに存在するトナーを、帯電量測定装置（商品名：２１０ＨＳ−２Ａ、トレック・ジャパン株式会社製）を用いて吸引し、この吸引したトナーの量を測定することによって得た。また中間転写ベルトに転写されたトナー量も、同様にして得た。
【０２０６】
転写性の評価基準は次のとおりである。
◎：非常に良好。転写効率が９５％以上である。
○：良好。転写効率が９０％以上９５％未満である。
△：実使用上問題なし。転写効率が８５％以上９０％未満である。
×：実使用不可。転写効率が８５％未満である。
【０２０７】
〔クリーニング性〕
市販複写機（商品名：ＭＸ-６２０１Ｎ、シャープ株式会社製）に備わるクリーニング手段のクリーニングブレードが感光体ドラムに当接する圧力であるクリーニングブレード圧を、初期線圧で２５ｇｆ／ｃｍ（２．４５×１０−１Ｎ／ｃｍ）となるように調整した。この複写機に実施例１〜１８および比較例１〜１９の２成分現像剤を充填し、温度２５℃、相対湿度５０％の常温常湿環境中でシャープ株式会社製文字テストチャートを記録紙１０，０００（以下「１０ｋ」ともいう）枚に形成し、クリーニング性の確認を行った。
【０２０８】
クリーニング性は、画像形成前（初期）、５，０００（以下、「５ｋ」ともいう）枚印字後、１０ｋ枚印字後の各段階において、形成された画像を目視で確認することによって、画像部と非画像部との境界部の鮮明度、感光体ドラムの回転方向へのトナー漏れによって形成される黒すじの有無を確認し、さらに後述の測定器によってかぶり量Ｗｋを求めることで評価した。形成画像のかぶり量Ｗｋは、日本電色工業株式会社製Ｚ−Σ９０  ＣＯＬＯＲＭＥＡＳＵＲＩＮＧＳＹＳＴＥＭを用いて反射濃度を測定し、次のようにして求めた。まず画像形成前の記録紙の反射平均濃度Ｗｒを測定した。次に前記複写機によって画像を形成し、画像形成後、記録紙の白地部分各所の反射濃度を測定した。最もかぶりの多いと判断された部分、すなわち白地部でありながら濃度の最も濃い部分の反射濃度Ｗｓと、前記Ｗｒとから、下記式（４）で求められる値をかぶり量Ｗｋ（％）と定義した。
Ｗｋ＝｛（Ｗｓ−Ｗｒ）／Ｗｒ｝×１００                          …（４）
【０２０９】
クリーニング性の評価基準は次の通りである。
◎：非常に良好。鮮明度が良く、黒すじがない。かぶり量Ｗｋが３％未満である。
○：良好。鮮明度が良く、黒すじない。かぶり量Ｗｋが３％以上５％未満である。
△：実使用上問題なし。鮮明度に実使用上問題のないレベルであり、黒すじの長さが２．０ｍｍ以下でありかつ５個以下である。かぶり量Ｗｋが５％以上１０％未満である。
×：実使用不可。鮮明度に実使用上問題あり。黒すじの長さが２．０ｍｍを超えるか、または黒すじが６個以上の少なくともいずれかである。かぶり量Ｗｋが１０％以上である。
【０２１０】
〔帯電安定性〕
実施例１〜１８および比較例１〜１９のトナー７重量部と体積平均粒子径４５μｍのフェライトコアキャリア９３重量部とを温度２５℃、相対湿度５０％の常温常湿環境中において、卓上ボールミル（東京硝子器械株式会社製）で３０分間攪拌した後、初期のトナーの帯電量の測定を行った。また実施例１〜１８および比較例１〜１９のトナー７重量部と体積平均粒子径４５μｍのフェライトコアキャリア９３重量部とを含む２成分現像剤を用いて市販複写機（商品名：ＭＸ-６２０１Ｎ、シャープ株式会社製）で印字率５％のテキストチャートを１０ｋ枚印字した後のトナーの帯電量測定を行った。
【０２１１】
トナーの帯電量測定は、帯電量測定装置（２１０ＨＳ−２Ａ：トレック・ジャパン株式会社製）を用いて次のようにして行った。ボールミル内から採集したフェライト粒子とトナーとの混合物を、底部に７９５メッシュの導電性スクリーンを具備した金属製の容器に入れ、吸引機によってトナーのみを吸引圧２５０ｍｍＨｇで吸引し、吸引前の混合物の重量と吸引後の混合物の重量との重量差と、容器に接続されたコンデンサー極板間の電位差とからトナーの帯電量を求めた。初期のトナーの帯電量をＱini、１０ｋ枚印字後のトナーの帯電量をＱとしてトナーの帯電量減衰率を下記式（５）のようにして求めた。この帯電量減衰率が低いほどトナーの帯電量が安定していることになる。
トナー帯電量減衰率＝{（Ｑini―Ｑ）／Ｑini}×１００  …（５）
【０２１２】
帯電安定性の評価基準は次の通りである。
◎：非常に良好。帯電量減衰率が５％以下である。
○：良好。帯電量減衰率が５％を超えて１０％未満である。
△：実使用上問題なし。帯電量減衰率が１０％以上１５％未満である。
×：実使用不可。帯電量減衰率が１５％以上である。
【０２１３】
〔低印字率連続印字後の画像濃度安定性〕
実施例１〜１８および比較例１〜１９の２成分現像剤によって市販複写機（商品名：ＭＸ-６２０１Ｎ、シャープ株式会社製）を使用して確認した。耐刷試験前に現像バイアスと感光体ドラム上表面電位との電位差を一定に保ちつつ各電位を変えて濃度測定用画像を印字した。濃度測定用画像を印字後、印字率１％のテストチャート（両面印字）を５００枚連続で印字し、耐刷試験前と同様に濃度測定用画像を印字した。耐刷試験前の濃度測定用画像の画像濃度と、５００枚印字後の濃度測定用画像の画像濃度との濃度差である印字画像濃度差が低いほど低印字率連続印字後の画像濃度が安定していることになる。画像濃度は、クリーニング性の評価において用いられた装置を使って測定した。
【０２１４】
画像濃度変化の評価基準は次の通りである。
◎：非常に良好。印字画像濃度差が０．０５以下である。
○：良好。印字画像濃度差が０．０５を超えて０．１以下である。
△：実使用上問題なし。印字画像濃度差が０．１を超えて０．１５以下である。
×：実使用不可。印字画像濃度差が０．１５を超える。
【０２１５】
〔定着性〕
市販複写機（商品名：ＭＸ-６２０１Ｎ、シャープ株式会社製）を用い、紙面上におけるトナー付着量が０．４ｍｇ／ｃｍ２になるよう調整した。定着温度を１４０℃から２１０℃まで５℃刻みで設定して、１０ｍｍ×５０ｍｍのパッチ画像を作成した。前記画像に低温オフセットおよび高温オフセットが発生しない温度域を非オフセット領域温度幅とし、非オフセット領域温度幅で定着性を評価した。
【０２１６】
定着性の評価基準は次の通りである。
◎：非常に良好。非オフセット領域温度幅が５０℃以上である。
○：良好。非オフセット領域温度幅が３０℃以上５０℃未満である。
△：実使用上問題なし。非オフセット領域温度幅が１０℃以上３０℃未満である。
×：実使用不可。非オフセット領域温度幅が１０℃未満である。
【０２１７】
〔総合評価〕
以上の評価の評価結果を基にして、実施例１〜１８および比較例１〜１９のトナーを総合評価した。
【０２１８】
総合評価の評価基準は次の通りである。
◎：非常に良好。白抜け、解像性、転写効率、クリーニング性、帯電安定性、画像濃度安定性および定着性の評価結果に△および×がない。
○：良好。白抜け、解像性、転写効率、クリーニング性、帯電安定性、画像濃度安定性および定着性の評価結果に×がなく、△が１個以上３個以下である。
△：実使用上問題なし。白抜け、解像性、転写効率、クリーニング性、帯電安定性、画像濃度安定性および定着性の評価結果に×がなく、△が４個以上である。
×：実使用不可。白抜け、解像性、転写効率、クリーニング性、帯電安定性、画像濃度安定性および定着性の評価結果に×がある。または、白抜け、解像性、転写効率、クリーニング性、帯電安定性、画像濃度安定性、定着性の少なくともいずれか１つに検討できない項目がある。
【０２１９】
実施例１〜１８および比較例１〜１９のトナーの評価結果および総合評価結果を表４にまとめた。
【０２２０】
【表４】
2010002873.tif 000008
記号「−」は、検討できなかったことを示す。
【０２２１】
表４に示すように、ケイ素元素含有酸化物微粒子の添加量が少ないと、白抜け、解像性、転写効率の評価結果が悪く（比較例３，４，７，８）、ケイ素元素含有酸化物微粒子の添加量が多いと、帯電安定性、低印字率連続印字後の画像濃度安定性の評価結果のうち少なくとも１つが悪くなった。（比較例５，６，９，１０，１１，１２，１３）この結果から、全評価項目の最適値は、ケイ素元素含有酸化物微粒子のトナー被覆率で規定できることを見出した。全評価項目を両立できる最小被覆率は、ケイ素元素含有酸化物微粒子の平均一次粒子径が７０ｎｍの場合には２．９％であり、ケイ素元素含有酸化物微粒子の平均一次粒子径が１３０ｎｍの場合には１．０％であった。横軸（ｘ軸）をケイ素元素含有酸化物微粒子の平均一次粒子径とし、縦軸（ｙ軸）をトナー粒子に対するケイ素元素含有酸化物微粒子の被覆率として２点をプロットして直線を結び、その近似直線（Ａ）を算出した。
【０２２２】
また、全評価項目を両立できる最大被覆率は、ケイ素元素含有酸化物微粒子の平均一次粒子径が７０ｎｍの場合に１５．０％、ケイ素元素含有酸化物微粒子の平均一次粒子径が１３０ｎｍの場合に５．７％であった。横軸（ｘ軸）をケイ素元素含有酸化物微粒子の平均一次粒子径とし、縦軸（ｙ軸）をトナー粒子に対するケイ素元素含有酸化物微粒子の被覆率として２点をプロットして直線を結び、その近似直線（Ｂ）を算出した。
【０２２３】
近似直線（Ａ）は、下記数式（Ａ）で表わされ、近似直線（Ｂ）は、下記数式（Ｂ）で表わされる。
ｙ＝−０．０３１７ｘ＋５．１２                            …（Ａ）
ｙ＝−０．１５５ｘ＋２５．９                              …（Ｂ）
【０２２４】
実施例１〜１８および比較例１〜１８のトナーの評価結果のプロット、および数式（Ａ），（Ｂ）を図３に示す。図３は、実施例１〜１８および比較例１〜１８のトナーの評価結果のプロット、および数式（Ａ），（Ｂ）を示すグラフである。本発明のトナーは無機微粒子が必須の構成成分であり、実施例１〜１８および比較例１〜１８のトナーはケイ素元素含有酸化物微粒子の平均一次粒子径および被覆率の値以外は同一の構成を有し、無機微粒子を含んでいる。比較例１９はシリカ微粒子（無機微粒子）を含まず実施例１〜１８および比較例１〜１８のトナーと構成が大きく異なるのでプロットしなかった。
【０２２５】
ここで、比較例１は、ケイ素元素含有酸化物微粒子の平均一次粒子径が５０ｎｍと小さいので、クリーニング不良が発生し、他の評価検討を行うことができなかった。
【０２２６】
比較例２は、ケイ素元素含有酸化物微粒子の平均一次粒子径が５０ｎｍと小さいので、添加量を増やしてクリーニング不良を改善したが、転写性などの画質評価項目の向上が確認できなかった。
【０２２７】
比較例３〜１３では、トナー粒子に対するケイ素元素含有酸化物微粒子の被覆率が、規定範囲を超えているために低印字率連続印字後の画像濃度安定性が悪くなった。このことより、規定範囲内での添加量でないと効果が現れないことがいえる。
【０２２８】
比較例１４・１５は、ケイ素元素含有酸化物微粒子の平均一次粒子径が１５０ｎｍと大きいので、画像濃度安定性が著しく低下した。
【０２２９】
比較例１６は、トナーに水分量が多いケイ素元素含有酸化物微粒子を添加したので、トナー帯電安定性が著しく低下した。このことより、ケイ素元素含有酸化物微粒子の含水率が低いものがトナー帯電量の安定性に有効といえる。
【０２３０】
比較例１７は、トナー粒子の体積平均粒子径が３．５μｍと小さいので、ケイ素元素含有酸化物微粒子を添加してもクリーニング性が確保できなかった。そのために他の評価検討項目が確認できなかった。
【０２３１】
比較例１８は、トナー粒子径が８．４μｍと大きいので、画質評価項目があまりよくなかったと考えられる。
【０２３２】
比較例１９は、無機微粒子を含まないのでケイ素元素含有酸化物微粒子の分散性が悪く、流動性が確保できなかったため、検討評価できないトナーであった。
【０２３３】
以上の記載から、ケイ素元素含有酸化物微粒子とともに、ケイ素元素含有酸化物微粒子より平均一次粒子径の小さい無機微粒子を少なくとも１種以上外添させ、トナー粒子の体積平均粒子径が４μｍ以上８μｍ以下であり、ケイ素元素含有酸化物微粒子の平均一次粒子径が７０ｎｍ以上１３０ｎｍ以下であり、かつ水分量が１．０重量％以下であり、トナー粒子に対するケイ素元素含有酸化物微粒子の被覆率（％）が下記式（１）を満たすトナーは、白抜け、解像性、転写効率、クリーニング性、帯電安定性および画像濃度安定性に有効であることがわかる。
−０．０３１７ｘ＋５．１２≦ｙ≦−０．１５５ｘ＋２５．９…（１）
（式中、ｘはケイ素元素含有酸化物微粒子の平均一次粒子径を示し、ｙはトナー粒子に対するケイ素元素含有酸化物微粒子の被覆率（％）を示す。）
【図面の簡単な説明】
【０２３４】
【図１】本発明の第３の実施形態である画像形成装置１の構成を模式的に示す概略断面図である。
【図２】現像装置１４の構成を模式的に示す概略断面図である。
【図３】実施例１〜１８および比較例１〜１９のトナーの評価結果のプロット、および数式（Ａ），（Ｂ）を示すグラフである。
【符号の説明】
【０２３５】
１  画像形成装置
２  画像形成部
３  転写手段
４  定着手段
５  記録媒体供給手段
６  排出手段
１１  感光体ドラム
１２  帯電手段
１３  露光ユニット
１４  現像装置
１５  クリーニングユニット
２５  中間転写ベルト
２６  駆動ローラ
２７  従動ローラ
２８  中間転写ローラ
２９  転写ベルトクリーニングユニット
３０  転写ローラ
３１  定着ローラ
３２  加圧ローラ
３５  自動給紙トレイ
３６  ピックアップローラ
３７  搬送ローラ
３８  レジストローラ
３９  手差給紙トレイ
４０  排出ローラ
４１  排出トレイ
【図１】
2010002873.tif 000009
【図２】
2010002873.tif 000010
【図３】
2010002873.tif 000011